FR 3154998 A1 20250509 FR 2312027 A 20231106 La présente invention concerne un polymère P1 comprenant des résidus d’un monomère fluoré et d’un segment contenant un groupement -PO 2 X. La présente invention concerne également un procédé de préparation dudit polymère et son utilisation dans un séparateur ou en tant que liant d’électrode dans des dispositifs électrochimiques. Polymère fluoré fonctionnalisé et méthode de préparation de celui-ci La présente invention a trait de manière générale au domaine du stockage d’énergie électrique dans des batteries secondaires rechargeables de type Li-ion. Plus précisément, l’invention concerne une composition apte à être utiliser comme liant de cathode ou d’anode ou comme revêtement d’un séparateur. Arrière-plan technologique de l’invention Les batteries lithium-ion comportent une cathode qui comprend un mélange d’un oxyde métallique lithié, d’une charge conductrice (en général du noir de carbone) et d’un liant polymère. Ce mélange est déposé sur une feuille métallique, en général d’aluminium précoatée ou pas selon son utilisation spécifique (LFP, LMPF, NMC ou autre). Le liant polymère permet d’assurer la cohésion de la couche déposée et l’adhésion de cette dernière sur la feuille métallique. Il est connu d’utiliser du poly(fluorure de vinylidène) comme liant pour cathode. Les poly(fluorure de vinylidène) fonctionnels sont des matériaux aux propriétés intéressantes, la fonctionnalité du polymère peut améliorer les performances telles que le pelage et la résistance mécanique. Le polymère peut être fonctionnalisé avec de l’anhydride maléique ou de l’acide polyacrylique. Ce type de polymère a pris de l’importance dans les applications de revêtement séparateur pour les batteries lithium-ion. La présence de la fonctionnalité acide est importante pour favoriser l’adhésion entre les matériaux constitutifs de l’électrode, notamment l’adhésion avec les matériaux actifs. En outre, la structure et la distribution de la fonctionnalité acide sont un autre facteur important. La fonctionnalité acide peut être introduit par différents moyens : greffage, introduction d’un monomère, d’un oligomère ou d’un polymère par des réactions chimiques. Il est notamment connu du document US20180072829 que l’acide polyacrylique peut être lié au polymère fluoré et améliore les propriétés d’adhésion du polymère. Il existe toujours un besoin pour fournir de nouveaux polymères fluorés fonctionnalisés et de nouveaux procédés pour introduire les fonctionnalisations souhaitées au sein du polymère fluoré. Selon un premier aspect, la présente invention fournit un polymère P1 comprenant des résidus d’un monomère fluoré M1 comprenant une double liaison C=C et au moins un atome de fluor et un ou plusieurs segment(s) S1 sélectionné(s) parmi les formules (Ia), (Ib), (Ic), (Id), (Ie), (If) et (Ig) ou un mélange de ceux-ci -P(O)(OX)-[CR 1 R 2 CR 3 ((X 1 ) p -C(O)R 4 )-(P(O)(OX)) r ] n - (Ia) -P(O)(OX)-[CR 1’ R 2’ CR 3’ (OC(O)R 4’ )-(P(O)(OX)) r ] n - (Ib) -P(O)(OX)-[CR 20 R 21 CR 22 C(O)OC(O)CR 23 CR 24 R 25 -(P(O)(OX)) r ] n - (Ic) , , -P(O)(OX)-[CR 36 R 37 CR 38 (CN)-(P(O)(OX)) r ] n - (If) -P(O)(OX)-[CR 39 R 40 CR 41 (C(O)NR 42 R 43 )-(P(O)(OX)) r ] n - (Ig) dans lesquelles R 1 , R 2 , R 3 sont, indépendamment les uns des autres et indépendamment pour chaque unité n, sélectionnés parmi le groupe consistant en H, CO 2 H, C 1 -C 5 alkyle ; R 1’ , R 2’ et R 3’ sont, indépendamment les uns des autres et indépendamment pour chaque unité n, sélectionnés parmi le groupe consistant en H et C 1 -C 5 alkyle ; R 4’ est C 1 -C 5 alkyle ; n est un entier entre 1 et 50000, avantageusement entre 2 et 40000, de préférence entre 3 et 30000, plus préférentiellement entre 4 et 20000, en particulier entre 5 et 10000, plus particulièrement entre 5 et 5000, de manière privilégiée entre 5 et 3000 ; X est, indépendamment pour chaque unité n, sélectionné parmi le groupe consistant en H, Na, K et Li ; X 1 est, indépendamment pour chaque unité n, sélectionné parmi le groupe consistant en –[-C(O)OC(R 16 )(R 17 )C(R 18 )(R 19 )-] w - et un groupement hydrocarbure C 1 -C 10 alkyle optionnellement porteur d’un ou plusieurs groupement(s) hydroxyle(s) ; avec w étant un entier de 1 à 50, avantageusement de 1 à 25, de préférence de 1 à 10, en particulier de 1 à 5 ; R 16 , R 17 , R 18 , R 19 sont indépendamment les uns des autres et indépendamment pour chaque unité w sélectionnés parmi le groupe consistant en H et C 1 -C 5 alkyle ; R 4 est, indépendamment pour chaque unité n, sélectionné parmi le groupe consistant en –NHC(CH 3 ) 2 CH 2 C(O)CH 3 et –OR 5 avec R 5 sélectionné parmi le groupe consistant en H et C 1 -C 18 alkyle optionnellement substitué par un ou plusieurs groupement(s) sélectionné parmi le groupe consistant en –OH, -CO 2 H, SO 3 H, -OPO 3 2- , -C(O)OR 9 , -OC(O)R 9 , et un hétérocycle à cinq ou six chainons comprenant au moins un atome d’azote dans sa chaine cyclique ; R 9 est sélectionné parmi le groupe consistant en C 1 -C 5 alkyle et C 6 -C 12 aryle substitué par un ou plusieurs groupements fonctionnels CO 2 H ; r est, indépendamment pour chaque unité n, 0 ou 1 ; p, indépendamment pour chaque unité n, est 0 ou 1 ; R 20 , R 21 , R 22 , R 23 , R 24 , R 25 , R 26 , R 27 , R 28 , R 29 , R 30 , R 31 , R 32 , R 33 , R 34 , R 35 , R 36 , R 37 , R 38 , R 39 , R 40 et R 41 sont, indépendamment les uns des autres et indépendamment pour chaque unité n, sélectionnés parmi le groupe consistant en H et C 1 -C 5 alkyle, de préférence sélectionnés parmi le groupe consistant en H et CH 3 ; R 42 et R 43 sont, indépendamment les uns des autres et indépendamment pour chaque unité n, sélectionnés parmi le groupe consistant en H et C 1 -C 10 alkyle optionnellement substitué par un ou plusieurs groupement(s) –OH, -CO 2 H, SO 3 H, -OPO 3 2- , -C(O)OR 9 , -OC(O)R 9 . La présente invention fournit donc un polymère P1 comprenant un bloc issu d’un monomère fluoré et un bloc étant ledit segment S1 qui est de préférence hydrophile. Le segment S1 forme un bloc lié à un ou deux blocs comprenant le monomère fluoré M1 en tant que résidu (c’est-à-dire en tant qu’unité répétitive) ou optionnellement le monomère M1’ ou le monomère M1’’ tel que défini dans la présente demande. Le segment S1 possède au moins une fonction phosphorylée qui fait la liaison avec le bloc issu d’un des monomères M1 , M1’ ou M1’’ . Le segment S1 et la fonction phosphorylée permettent d’améliorer l’adhésion et la fonction phosphorylée peut également agir comme un anti-oxydant afin d’empêcher la coloration du polymère. En outre, le segment S1 peut jouer également le rôle de surfactant ou dispersant lors de la mise en œuvre du procédé de polymérisation, optionnellement en combinaison avec d’autres dispersants ou surfactants. Selon un mode de réalisation préféré, ledit monomère fluoré M1 est sélectionné parmi le groupe consistant en fluorure de vinylidène, fluorure de vinyle, trifluoroéthylène, chlorotrifluoroéthylène, 1,2-difluoroéthylène, tétrafluoroéthylène, hexafluoropropylène, les perfluoro(alkyl vinyl) éthers tels que le perfluoro(méthyl vinyl)éther (PMVE), le perfluoro(éthyl vinyl) éther (PEVE) et le perfluoro(propyl vinyl) éther (PPVE) ; perfluoro(1,3-dioxole) ; perfluoro(2,2-diméthyl-1,3-dioxole) (PDD) ; un monomère de formule CF 2 =CFOCF 2 CF(CF 3 )OCF 2 CF 2 X 3 dans laquelle X 3 est SO 2 F, CO 2 H, CH 2 OH, CH 2 OCN ou CH 2 OPO 3 H ; un monomère de formule CF 2 =CFOCF 2 CF 2 SO 2 F ; un monomère de formule F(CF 2 ) n CH 2 OCF=CF 2 dans laquelle n est 1, 2, 3, 4 ou 5; le monomère de formule R’CH 2 OCF=CF 2 dans laquelle R’ est l’hydrogène ou F(CF 2 )m et m vaut 1, 2, 3 ou 4 ; le monomère de formule R’’OCF=CH 2 dans laquelle R’’ est F(CF 2 )p et p est 1, 2, 3 ou 4 ; perfluorobutyl éthylène (PFBE) ; trifluoropropène, tétrafluoropropène, hexafluoroisobutylène, perfluorobutyléthylène, pentafluoropropène, bromotrifluoroéthylène, bromodifluoroéthylène, chlorodifluoroéthylène, chlorofluoroethylène, chlorotrifluoropropène et le 2-trifluorométhyl-3,3,3-trifluoro-1-propène ou un mélange de ceux-ci. Selon un mode de réalisation préféré, ledit monomère fluoré M1 est le fluorure de vinylidène et ledit polymère P1 comprend optionnellement des résidus d’un monomère M1’ sélectionné parmi le groupe consistant en fluorure de vinyle, trifluoroéthylène, chlorotrifluoroéthylène, 1,2-difluoroéthylène, tétrafluoroéthylène, hexafluoropropylène, les perfluoro(alkyl vinyl) éthers tels que le perfluoro(méthyl vinyl)éther (PMVE), le perfluoro(éthyl vinyl) éther (PEVE) et le perfluoro(propyl vinyl) éther (PPVE) ; perfluoro(1,3-dioxole) ; perfluoro(2,2-diméthyl-1,3-dioxole) (PDD) ; un monomère de formule CF 2 =CFOCF 2 CF(CF 3 )OCF 2 CF 2 X 3 dans laquelle X 3 est SO 2 F, CO 2 H, CH 2 OH, CH 2 OCN ou CH 2 OPO 3 H ; un monomère de formule CF 2 =CFOCF 2 CF 2 SO 2 F ; un monomère de formule F(CF 2 ) n CH 2 OCF=CF 2 dans laquelle n est 1, 2, 3, 4 ou 5; le monomère de formule R’CH 2 OCF=CF 2 dans laquelle R’ est l’hydrogène ou F(CF 2 )m et m vaut 1, 2, 3 ou 4 ; le monomère de formule R’’OCF=CH 2 dans laquelle R’’ est F(CF 2 )p et p est 1, 2, 3 ou 4 ; perfluorobutyl éthylène (PFBE) ; trifluoropropène, tétrafluoropropène, hexafluoroisobutylène, perfluorobutyléthylène, pentafluoropropène, bromotrifluoroéthylène, bromodifluoroéthylène, chlorodifluoroéthylène, chlorofluoroethylène, chlorotrifluoropropène et le 2-trifluorométhyl-3,3,3-trifluoro-1-propène ou un mélange de ceux-ci. Selon un mode de réalisation préféré, ledit polymère P1 comprend des résidus d’un monomère M1’’ de formule (II), (III), (IV), (V), (VI), (VII) ou (VIII) ou un mélange de ceux-ci R 6 R 7 C=C(R 8 )((X 2 ) p’ -C(O)R 10 ) (II) R 11 R 12 C=C(R 13 )(OC(O)R 14 ) (III) R 20’ R 21’ C=CR 22’ C(O)OC(O)CR 23’ =CR 24’ R 25’ (IV) R 36’ R 37’ C=CR 38’ (CN) (VII) R 39’ R 40’ C=CR 41’ (C(O)NR 42’ R 43’ ) (VIII) dans lesquelles R 6 , R 7 et R 8 sont indépendamment les uns des autres sélectionnés parmi le groupe consistant en H, CO 2 H et C 1 -C 5 alkyle ; R 10 est, indépendamment pour chaque unité n, sélectionné parmi le groupe consistant en –NHC(CH 3 ) 2 CH 2 C(O)CH 3 et –OR 5’ avec R 5’ sélectionné parmi le groupe consistant en H et C 1 -C 18 alkyle optionnellement substitué par un ou plusieurs groupement(s) sélectionné parmi le groupe consistant en –OH, -CO 2 H, SO 3 H, -OPO 3 2- , -C(O)OR 9’ , -OC(O)R 9’ , et un hétérocycle à cinq ou six chainons comprenant au moins un atome d’azote dans sa chaine cyclique ; R 9’ est sélectionné parmi le groupe consistant en C 1 -C 5 alkyle et C 6 -C 12 aryle substitué par un ou plusieurs groupements fonctionnels CO 2 H ; X 2 est sélectionné parmi le groupe consistant en –[-C(O)OC(R 16’ )(R 17’ )C(R 18’ )(R 19’ )-] w1 - et un groupement hydrocarbure C 1 -C 10 alkyle optionnellement porteur d’un ou plusieurs groupement(s) -OH, -CO 2 H ou ester(s) ; avec w1 étant un entier de 1 à 50, avantageusement de 1 à 25, de préférence de 1 à 10, en particulier de 1 à 5 ; R 16’ , R 17’ , R 18’ , R 19’ sont indépendamment les uns des autres, indépendamment pour chaque unité w1, sélectionnés parmi le groupe consistant en H et C 1 -C 5 alkyle ; p’ est 0 ou 1 ; R 11 , R 12 et R 13 sont indépendamment les uns des autres sélectionnés parmi le groupe consistant en H et C 1 -C 5 alkyle ; R 14 est C 1 -C 5 alkyle ; R 20’ , R 21’ , R 22’ , R 23’ , R 24’ , R 25’ , R 26’ , R 27’ , R 28’ , R 29’ , R 30’ , R 31’ , R 32’ , R 33’ , R 34’ , R 35’ , R 36’ , R 37’ , R 38’ , R 39’ , R 40’ et R 41’ sont indépendamment les uns des autres sélectionnés parmi le groupe consistant en H et C 1 -C 5 alkyle, de préférence sélectionnés parmi le groupe consistant en H et CH 3 ; R 42’ et R 43’ sont, indépendamment les uns des autres et indépendamment pour chaque unité n, sélectionnés parmi le groupe consistant en H et C 1 -C 10 alkyle optionnellement substitué par un ou plusieurs groupement(s) –OH, -CO 2 H, SO 3 H, -OPO 3 2- , -C(O)OR 9’ , -OC(O)R 9’ . Selon un mode de réalisation préféré, ledit un ou plusieurs segment(s) S1 est sélectionné parmi les formules (Ia), (Ib), (Ic), (Id), (Ie), (If) et (Ig) telles que définies ci-dessus ou un mélange de ceux-ci ; dans lesquelles R 1 , R 2 , R 3 sont indépendamment les uns des autres et indépendamment pour chaque unité n, sélectionnés parmi le groupe consistant en H, CO 2 H, C 1 -C 3 alkyle ; R 1’ , R 2’ et R 3’ sont, indépendamment les uns des autres et indépendamment pour chaque unité n, sélectionnés parmi le groupe consistant en H et C 1 -C 3 alkyle ; R 4’ est C 1 -C 3 alkyle ; n est un entier entre 1 et 5000, avantageusement entre 2 et 4000, de préférence entre 3 et 3000, plus préférentiellement entre 4 et 2000, en particulier entre 5 et 1000, plus particulièrement entre 5 et 500 ; R 4 est, indépendamment pour chaque unité n, –OR 5 avec R 5 sélectionné parmi le groupe consistant en H et C 1 -C 18 alkyle optionnellement substitué par un ou plusieurs groupement(s) sélectionné parmi le groupe consistant en –OH, CO 2 H, -OPO 3 2- , -C(O)OR 9 , -OC(O)R 9 et un hétérocycle à cinq ou six chainons comprenant au moins un atome d’azote dans sa chaine cyclique ; R 9 est sélectionné parmi le groupe consistant en C 1 -C 5 alkyle et C 6 -C 12 aryle substitué par un ou plusieurs groupements fonctionnels CO 2 H ; r est, indépendamment pour chaque unité n, 0 ou 1 ; X est, indépendamment pour chaque unité n, sélectionné parmi le groupe consistant en H, Na, K et Li ; X 1 est, indépendamment pour chaque unité n, sélectionné parmi le groupe consistant en –[-C(O)OC(R 16 )(R 17 )C(R 18 )(R 19 )-] w - et un groupement hydrocarbure C 1 -C 5 alkyle optionnellement porteur d’un ou plusieurs groupement(s) hydroxyle(s) ; avec w étant un entier de 1 à 50, avantageusement de 1 à 25, de préférence de 1 à 10, en particulier de 1 à 5 ; R 16 , R 17 , R 18 , R 19 sont indépendamment les uns des autres, indépendamment pour chaque unité w sélectionnés parmi le groupe consistant en H et C 1 -C 3 alkyle ; p, indépendamment pour chaque unité n, est 0 ou 1 ; R 20 , R 21 , R 22 , R 23 , R 24 , R 25 , R 26 , R 27 , R 28 , R 29 , R 30 , R 31 , R 32 , R 33 , R 34 , R 35 , R 36 , R 37 , R 38 , R 39 , R 40 et R 41 sont, indépendamment les uns des autres et indépendamment pour chaque unité n, sélectionnés parmi le groupe consistant en H et C 1 -C 5 alkyle, de préférence sélectionnés parmi le groupe consistant en H et CH 3 ; R 42 et R 43 sont, indépendamment les uns des autres et indépendamment pour chaque unité n, sélectionnés parmi le groupe consistant en H et C 1 -C 10 alkyle optionnellement substitué par un ou plusieurs groupement(s) –OH, -CO 2 H, SO 3 H, -OPO 3 2- , -C(O)OR 9 , -OC(O)R 9 . Selon un mode de réalisation préféré, ledit un ou plusieurs segment(s) S1 est sélectionné(s) parmi les formules (Ia), (Ib), (Ic), (Id), (Ie), (If) et (Ig) telles que définies ci-dessus ou un mélange de celles-ci ; dans laquelle R 1 , R 2 , R 3 sont indépendamment les uns des autres et indépendamment pour chaque unité n, sélectionnés parmi le groupe consistant en H, CO 2 H, C 1 -C 3 alkyle ; R 1’ , R 2’ et R 3’ sont, indépendamment les uns des autres et indépendamment pour chaque unité n, sélectionnés parmi le groupe consistant en H et C 1 -C 3 alkyle ; R 4’ est C 1 -C 3 alkyle ; n est un entier entre 2 et 500, avantageusement entre 3 et 400, de préférence entre 4 et 300, plus préférentiellement entre 5 et 200, en particulier entre 25 et 100, plus particulièrement entre 5 et 50 ; R 4 est, indépendamment pour chaque unité n, –OR 5 avec R 5 sélectionné parmi le groupe consistant en H et C 1 -C 10 alkyle optionnellement substitué par un ou plusieurs groupement(s) sélectionné parmi le groupe consistant en –OH, CO 2 H, SO 3 H, -OPO 3 2- , -C(O)OR 9 , -OC(O)R 9 et un hétérocycle à cinq ou six chainons comprenant au moins un atome d’azote dans sa chaine cyclique ; R 9 est sélectionné parmi le groupe consistant en C 1 -C 3 alkyle et C 6 -C 12 aryle substitué par un ou plusieurs groupements fonctionnels CO 2 H ; r est, indépendamment pour chaque unité n, 0 ou 1 ; X est, indépendamment pour chaque unité n, sélectionné parmi le groupe consistant en H, Na, K et Li ; X 1 est, indépendamment pour chaque unité n, sélectionné parmi le groupe consistant en –[-C(O)OC(R 16 )(R 17 )C(R 18 )(R 19 )-] w - et un groupement hydrocarbure C 1 -C 3 alkyle optionnellement porteur d’un ou plusieurs groupement(s) hydroxyle(s) ; avec w étant un entier de 1 à 10 ; R 16 , R 17 , R 18 , R 19 sont H ; p, indépendamment pour chaque unité n, est 0 ou 1 ; R 20 , R 21 , R 22 , R 23 , R 24 , R 25 , R 26 , R 27 , R 28 , R 29 , R 30 , R 31 , R 32 , R 33 , R 34 , R 35 , R 36 , R 37 , R 38 , R 39 , R 40 et R 41 sont, indépendamment les uns des autres et indépendamment pour chaque unité n, sélectionnés parmi le groupe consistant en H et C 1 -C 5 alkyle, de préférence sélectionnés parmi le groupe consistant en H et CH 3 ; R 42 et R 43 sont, indépendamment les uns des autres et indépendamment pour chaque unité n, sélectionnés parmi le groupe consistant en H et C 1 -C 10 alkyle optionnellement substitué par un ou plusieurs groupement(s) –OH, -CO 2 H, SO 3 H, -OPO 3 2- , -C(O)OR 9 , -OC(O)R 9 . Selon un mode de réalisation préféré, ledit polymère P1 comprend un ou plusieurs segment(s) S1 sélectionné(s) parmi le groupe consistant en : -P(O)(OX)-[CH(CO 2 H)CH(CO 2 H)-(P(O)(OX)) r ] n -, -P(O)(OX)-[CH 2 CH(CO 2 H)-(P(O)(OX)) r ] n -, -P(O)(OX)-[CH 2 C(CH 3 )(CO 2 H)-(P(O)(OX)) r ] n -, -P(O)(OX)-[CH 2 CH(CO 2 CH 3 )-(P(O)(OX)) r ] n -, -P(O)(OX)-[CH 2 C(CH 3 )(CO 2 CH 3 )-(P(O)(OX)) r ] n -, -P(O)(OX)-[CH 2 CH(CO 2 CH 2 CH 2 OH)-(P(O)(OX)) r ] n -, -P(O)(OX)-[CH 2 CH(CO 2 CH 2 CH(OH)CH 3 )-(P(O)(OX)) r ] n -, -P(O)(OX)-[CH 2 CH(CO 2 CH(CH 3 )CH 2 (OH))-(P(O)(OX)) r ] n -, -P(O)(OX)-[CH 2 CH(CO 2 CH 2 CH 2 CO 2 H)-(P(O)(OX)) r ] n -, -P(O)(OX)-[CH 2 CH(CO 2 CH 2 CH 2 -O-C(O)-CH 2 CH 2 CO 2 H)-(P(O)(OX)) r ] n -, -P(O)(OX)-[CH 2 CH(CO 2 CH 2 CH 2 -O-C(O)-C 6 H 4 CO 2 H)-(P(O)(OX)) r ] n -, -P(O)(OX)-[CH 2 CH(CO 2 CH 2 CH 2 CH 2 CH(CO 2 H)CH 2 CH 2 CO 2 H)-(P(O)(OX)) r ] n -, -P(O)(OX)-[CH 2 C(CH 3 )(CO 2 CH 2 CH 3 )-(P(O)(OX)) r ] n -, -P(O)(OX)-[CH 2 C(CH 3 )(CO 2 CH 2 CH 2 CH 3 )-(P(O)(OX)) r ] n -, -P(O)(OX)-[CH 2 C(CH 3 )(CO 2 CH(CH 3 ) 2 )-(P(O)(OX)) r ] n -, -P(O)(OX)-[CH 2 C(CH 3 )(CO 2 C 4 H 9 )-(P(O)(OX)) r ] n -, -P(O)(OX)-[CH 2 C(CH 3 )(CO 2 C 5 H 11 )-(P(O)(OX)) r ] n -, -P(O)(OX)-[CH 2 CH(CO 2 CH 2 CH 3 )-(P(O)(OX)) r ] n -, -P(O)(OX)-[CH 2 CH(CO 2 CH 2 CH 2 CH 3 )-(P(O)(OX)) r ] n -, -P(O)(OX)-[CH 2 CH(CO 2 CH(CH 3 ) 2 )-(P(O)(OX)) r ] n -, -P(O)(OX)-[CH 2 CH(CO 2 C 4 H 9 )-(P(O)(OX)) r ] n -, -P(O)(OX)-[CH 2 CH(CO 2 C 5 H 11 )-(P(O)(OX)) r ] n -, -P(O)(OX)-[CH(CH 3 )CH(CO 2 H)-(P(O)(OX)) r ] n -, -P(O)(OX)-[CH 2 C(CH 2 CO 2 H)(CO 2 H)-(P(O)(OX)) r ] n -, -P(O)(OX)-[CH 2 CH((CO 2 CH 2 CH 2 ) W CO 2 H)-(P(O)(OX)) r ] n -, -P(O)(OX)-[CH 2 CH(CN)-(P(O)(OX)) r ] n -, -P(O)(OX)-[CH 2 CH(C(O)NH 2 )-(P(O)(OX)) r ] n -, -P(O)(OX)-[CH 2 C(CH 3 )(CO 2 CH 2 CH 2 OPO 3 2- )-(P(O)(OX)) r ] n -, -P(O)(OX)-[CH 2 CH(NHC(CH 3 ) 2 CH 2 SO 3 H)-(P(O)(OX)) r ] n -, -P(O)(OX)-[CH 2 C(CH 3 )(CO 2 C(O)OC(CH 3 )=CH 2 )-(P(O)(OX)) r ] n -, ,et -P(O)(OX)-[CH 2 CH(C(O)NHCH 2 OH)-(P(O)(OX)) r ] n -, ou un mélange de ceux-ci ; dans laquelle r est, indépendamment pour chaque unité n, 0 ou 1 ; X est, indépendamment pour chaque unité n, sélectionné parmi le groupe consistant en H, Na, K et Li ; n est un entier entre 2 et 500, avantageusement entre 3 et 400, de préférence entre 4 et 300, plus préférentiellement entre 5 et 200, en particulier entre 5 et 100, plus particulièrement entre 5 et 50.Selon un mode de réalisation préféré, ledit un ou plusieurs segment(s) S1 est lié de manière covalente à au moins un résidus dudit monomère fluoré M1 ou M1’ si présente ou M1’’ si présente par l’intermédiaire d’un groupement fonctionnel -P(O)(OX) dudit segment S1 ; X est, indépendamment pour chaque unité n, sélectionné parmi le groupe consistant en H, Na, K et Li. Selon un autre aspect, la présente invention fournit un procédé de préparation dudit polymère P1 selon la présente invention caractérisé en ce qu’il comprend, dans un réacteur, une étape de polymérisation en milieu aqueux dudit monomère fluoré M1 tel que défini dans la présente demande en présence d’un composé S1’ comprenant un ou plusieurs segment(s) S1 selon la présente invention. Selon un mode de réalisation préféré, ledit composé S1’ est obtenu par réaction entre une solution aqueuse comprenant de l’acide hypophosphoreux ou un sel d’hypophosphite [H 2 P(O)(O - )] x M y+ et un ou plusieurs monomère(s) M1’’ de formule (II), (III), (IV), (V), (VI), (VII) ou (VIII) telles que définies dans la présente demande, ou un mélange de ceux-ci ; M est H, un métal alcalin ou alcalino-terreux ; et x et y sont 1 si M est H ou un métal alcalin ou x et y sont 2 si M est un métal alcalino-terreux. Selon un mode de réalisation préféré, ledit monomère fluoré M1 est le fluorure de vinylidène et optionnellement l’étape de polymérisation est mise en œuvre en présence d’un monomère M1’ tel que défini dans la présente demande ; ou d’un monomère M1’’ tel que défini dans la présente demande. Selon un autre aspect, la présente invention fournit une composition comprenant ledit polymère P1 selon la présente invention et un polymère fluoré P2 ou un polymère hydrophile P3 ou un mélange des deux polymères P2 et P3 ; ledit polymère fluoré P2 étant sélectionné parmi le groupe consistant en homopolymère du fluorure de vinylidène ou copolymère du fluorure de vinylidène avec un monomère M2 sélectionné parmi le groupe consistant en fluorure de vinyle, trifluoroéthylène, chlorotrifluoroéthylène, 1,2-difluoroéthylène, tétrafluoroéthylène, hexafluoropropylène, les perfluoro(alkyl vinyl) éthers tels que le perfluoro(méthyl vinyl)éther (PMVE), le perfluoro(éthyl vinyl) éther (PEVE) et le perfluoro(propyl vinyl) éther (PPVE); perfluoro(1,3-dioxole); perfluoro(2,2-diméthyl-1,3-dioxole) (PDD); un monomère de formule CF 2 =CFOCF 2 CF(CF 3 )OCF 2 CF 2 X 3 dans laquelle X 3 est SO 2 F, CO 2 H, CH 2 OH, CH 2 OCN ou CH 2 OPO 3 H; un monomère de formule CF 2 =CFOCF 2 CF 2 SO 2 F; un monomère de formule F(CF 2 ) n CH 2 OCF=CF 2 dans laquelle n est 1, 2, 3, 4 ou 5; le monomère de formule R’CH 2 OCF=CF 2 dans laquelle R’ est l'hydrogène ou F(CF 2 )m et m vaut 1, 2, 3 ou 4; le monomère de formule R’’OCF=CH 2 dans laquelle R’’ est F(CF 2 )p et p est 1, 2, 3 ou 4; perfluorobutyl éthylène (PFBE); trifluoropropène, tétrafluoropropène, hexafluoroisobutylène, perfluorobutyléthylène, pentafluoropropène, bromotrifluoroéthylène, bromodifluoroéthylène, chlorodifluoroéthylène, chlorofluoroethylène, chlorotrifluoropropène et le 2-trifluorométhyl-3,3,3-trifluoro-1-propène ou un mélange de ceux-ci ; ledit polymère hydrophile P3 comprenant des résidus d’un monomère M3 de formule (II), (III), (IV), (V), (VI), (VII) ou (VIII) telles que définies dans la présente demande. Lesdits polymères P2 et P3 sont différents dudit polymère P1 selon la présente invention. Lesdits polymères P2 et P3 ne contiennent pas de segment(s) S1 . Selon un autre aspect, la présente invention fournit un séparateur pour dispositif électrochimique choisi dans le groupe : Li-ion, condensateur, condensateur électrique à double couche, et assemblage membrane électrode (AME) pour pile à combustible, ledit séparateur comprenant un support poreux et ledit polymère P1 selon la présente invention ou ladite composition selon la présente invention. Selon un autre aspect, la présente invention fournit une batterie secondaire Li-ion comprenant une anode, une cathode et un séparateur, dans laquelle ledit séparateur est selon la présente invention. Selon un autre aspect, la présente invention fournit un liant pour batterie Li-ion comprenant ledit polymère P1 selon la présente invention ou ladite composition selon la présente invention. Selon un autre aspect, la présente invention fournit une électrode pour batterie lithium-ion comportant un collecteur métallique dont au moins une face est recouverte d’une couche de substrat contenant une substance active et un liant, caractérisé en ce que ledit liant est selon la présente invention. Selon un autre aspect, la présente invention fournit une batterie secondaire Li-ion comprenant une anode, une cathode et un séparateur, dans laquelle l’anode ou la cathode est une électrode selon la présente invention. Description détaillée de l’invention Selon un premier aspect de la présente invention, un polymère P1 comprenant des résidus d’un monomère fluoré M1 est fourni. Ledit monomère fluoré M1 comprend une double liaison C=C et au moins un atome de fluor. Le terme résidu se réfère à une unité constitutive du polymère ou une unité monomérique issue du monomère considéré. Polymère P1 Monomère fluoré M1 Selon un mode de réalisation, ledit monomère fluoré M1 est sélectionné parmi le groupe consistant en fluorure de vinylidène, fluorure de vinyle, trifluoroéthylène, chlorotrifluoroéthylène, 1,2-difluoroéthylène, tétrafluoroéthylène, hexafluoropropylène, perfluoro(alkyl vinyl) éthers, perfluoro(1,3-dioxole), perfluoro(2,2-diméthyl-1,3-dioxole), le monomère de formule CF 2 =CFOCF 2 CF(CF 3 )OCF 2 CF 2 X 3 dans laquelle X 3 est SO 2 F, CO 2 H, CH 2 OH, CH 2 OCN ou CH 2 OPO 3 H, le monomère de formule CF 2 =CFOCF 2 CF 2 SO 2 F, le monomère de formule F(CF 2 )nCH 2 OCF=CF 2 dans laquelle n est 1, 2, 3, 4 ou 5, le monomère de formule R 1 CH 2 OCF=CF 2 dans laquelle R 1 est l'hydrogène ou F(CF 2 )m et m vaut 1, 2, 3 ou 4, le monomère de formule R 2 OCF=CH 2 dans laquelle R 2 est F(CF 2 )p et p est 1, 2, 3 ou 4, perfluorobutyl éthylène, trifluoropropène, tétrafluoropropène, hexafluoroisobutylène, perfluorobutyléthylène, pentafluoropropène, bromotrifluoroéthylène, bromodifluoroéthylène, chlorodifluoroéthylène, chlorofluoroethylène, chlorotrifluoropropène, 2-trifluorométhyl-3,3,3-trifluoro-1-propène. Parmi les trifluoropropènes on peut citer le 3,3,3-trifluoropropène. Parmi les tétrafluoropropènes, on peut citer le 2,3,3,3-tétrafluoropropène, 1,3,3,3-tétrafluoropropène. Parmi les pentafluoropropène, on peut citer le 1,1,3,3,3-pentafluoropropène ou le 1,2,3,3,3-pentafluoropropène. Le chlorofluoroéthylène peut désigner soit le 1-chloro-1-fluoroéthylène, soit le 1-chloro-2-fluoroéthylène. L’isomère 1-chloro-1-fluoroéthylène est préféré. Le chlorotrifluoropropène est de préférence le 1-chloro-3,3,3-trifluoropropène ou le 2-chloro-3,3,3-trifluoropropène. De préférence, ledit monomère fluoré M1 est sélectionné parmi le groupe consistant en fluorure de vinylidène, fluorure de vinyle, trifluoroéthylène, chlorotrifluoroéthylène, 1,2-difluoroéthylène, tétrafluoroéthylène, hexafluoropropylène, perfluoro(alkyl vinyl) éthers, perfluoro(1,3-dioxole), perfluoro(2,2-diméthyl-1,3-dioxole), le monomère de formule CF 2 =CFOCF 2 CF(CF 3 )OCF 2 CF 2 X 3 dans laquelle X 3 est SO 2 F, CO 2 H, CH 2 OH, CH 2 OCN ou CH 2 OPO 3 H, le monomère de formule CF 2 =CFOCF 2 CF 2 SO 2 F, le monomère de formule F(CF 2 )nCH 2 OCF=CF 2 dans laquelle n est 1, 2, 3, 4 ou 5, le monomère de formule R 1 CH 2 OCF=CF 2 dans laquelle R 1 est l'hydrogène ou F(CF 2 )m et m vaut 1, 2, 3 ou 4, le monomère de formule R 2 OCF=CH 2 dans laquelle R 2 est F(CF 2 )p et p est 1, 2, 3 ou 4. Plus préférentiellement, ledit monomère fluoré M1 est sélectionné parmi le groupe consistant en fluorure de vinylidène, fluorure de vinyle, trifluoroéthylène, chlorotrifluoroéthylène, 1,2-difluoroéthylène, tétrafluoroéthylène, hexafluoropropylène. En particulier, ledit monomère fluoré M1 est le fluorure de vinylidène. Dans le polymère P1 , le taux massique des unités fluorure de vinylidène est d’au moins 50%, de préférence au moins 60%, plus préférablement supérieur à 70% et avantageusement supérieur à 80% sur base du poids total dudit polymère P1 . Selon un autre mode de réalisation préféré, ledit monomère fluoré M1 est le fluorure de vinylidène et ledit polymère P1 comprend optionnellement des résidus d’un monomère M1’ sélectionné parmi le groupe consistant en fluorure de vinyle; trifluoroéthylène, chlorotrifluoroéthylène, 1,2-difluoroéthylène, tétrafluoroéthylène, hexafluoropropylène, perfluoro(alkyl vinyl) éthers tels que le perfluoro(méthyl vinyl)éther (PMVE), perfluoro(éthyl vinyl) éther (PEVE) et perfluoro(propyl vinyl) éther (PPVE); perfluoro(1,3-dioxole); perfluoro(2,2-diméthyl-1,3-dioxole) (PDD); un monomère de formule CF 2 =CFOCF 2 CF(CF 3 )OCF 2 CF 2 X 3 dans laquelle X 3 est SO 2 F, CO 2 H, CH 2 OH, CH 2 OCN ou CH 2 OPO 3 H; un monomère de formule CF 2 =CFOCF 2 CF 2 SO 2 F; un monomère de formule F(CF 2 ) n CH 2 OCF=CF 2 dans laquelle n est 1, 2, 3, 4 ou 5; le monomère de formule R’CH 2 OCF=CF 2 dans laquelle R’ est l'hydrogène ou F(CF 2 )m et m vaut 1, 2, 3 ou 4; le monomère de formule R’’OCF=CH 2 dans laquelle R’’ est F(CF 2 )p et p est 1, 2, 3 ou 4; perfluorobutyl éthylène (PFBE); trifluoropropène, tétrafluoropropène, hexafluoroisobutylène, perfluorobutyléthylène, pentafluoropropène, bromotrifluoroéthylène, bromodifluoroéthylène, chlorodifluoroéthylène, chlorofluoroethylène, chlorotrifluoropropène et le 2-trifluorométhyl-3,3,3-trifluoro-1-propène ou un mélange de ceux-ci. De préférence, ledit polymère P1 comprend des résidus dudit monomère fluoré M1 étant le fluorure de vinylidène et des résidus du monomère M1’ sélectionné parmi le groupe consistant en fluorure de vinyle, trifluoroéthylène, chlorotrifluoroéthylène, 1,2-difluoroéthylène, tétrafluoroéthylène, hexafluoropropylène, perfluoro(méthyl vinyl)éther (PMVE), perfluoro(éthyl vinyl) éther (PEVE), perfluoro(propyl vinyl) éther (PPVE), perfluoro(1,3-dioxole), perfluoro(2,2-diméthyl-1,3-dioxole) (PDD), un monomère de formule CF 2 =CFOCF 2 CF(CF 3 )OCF 2 CF 2 X 3 dans laquelle X 3 est SO 2 F, CO 2 H, CH 2 OH, CH 2 OCN ou CH 2 OPO 3 H; un monomère de formule CF 2 =CFOCF 2 CF 2 SO 2 F; un monomère de formule F(CF 2 ) n CH 2 OCF=CF 2 dans laquelle n est 1, 2, 3, 4 ou 5; le monomère de formule R’CH 2 OCF=CF 2 dans laquelle R’ est l'hydrogène ou F(CF 2 )m et m vaut 1, 2, 3 ou 4; le monomère de formule R’’OCF=CH 2 dans laquelle R’’ est F(CF 2 )p et p est 1, 2, 3 ou 4; perfluorobutyl éthylène (PFBE); trifluoropropène, tétrafluoropropène, pentafluoropropène, chlorotrifluoropropène ou un mélange de ceux-ci. En particulier, ledit polymère P1 comprend des résidus dudit monomère fluoré M1 étant le fluorure de vinylidène et des résidus du monomère M1’ sélectionné parmi le groupe consistant en fluorure de vinyle, trifluoroéthylène, chlorotrifluoroéthylène, 1,2-difluoroéthylène, tétrafluoroéthylène et hexafluoropropylène, ou un mélange de ceux-ci. Plus particulièrement, ledit polymère P1 comprend des résidus dudit monomère fluoré M1 étant le fluorure de vinylidène et des résidus du monomère M1’ sélectionné parmi le groupe consistant en trifluoroéthylène, chlorotrifluoroéthylène, tétrafluoroéthylène et hexafluoropropylène, ou un mélange de ceux-ci. Le monomère M1’ peut être présent dans une teneur de 1 à 50%, avantageusement de 2 à 30% en poids par rapport au poids dudit polymère P1 . Selon un mode de réalisation, le polymère P1 comprend des résidus du fluorure de vinylidène (VDF) et de l’hexafluoropropylène (HFP)) (P(VDF-HFP)), ayant un pourcentage en poids d'unités monomères d'hexafluoropropylène de 2 à 30%, avantageusement de 2 à 25%, de préférence de 2 à 20 %, de préférence de 4 à 15 % en poids par rapport au poids dudit polymère P1 . Selon un autre mode de réalisation, le polymère P1 comprend des résidus du fluorure de vinylidène (VDF) et de l’hexafluoropropylène (HFP)) (P(VDF-HFP)), ayant un pourcentage en poids d'unités monomères d'hexafluoropropylène de 10 à 30%, avantageusement de 10 à 25% en poids par rapport au poids dudit polymère P1 . Selon un mode de réalisation, le polymère P1 comprend des résidus du fluorure de vinylidène (VDF) et du tétrafluoroéthylène (TFE). Selon un mode de réalisation, le polymère P1 comprend des résidus du fluorure de vinylidène (VDF) et du chlorotrifluoroéthylène (CTFE). Selon un mode de réalisation, le polymère P1 comprend des résidus du fluorure de vinylidène, du tétrafluoroéthylène et du trifluoroéthylène. Dans ce cas, la teneur massique en fluorure de vinylidène est d’au moins 10%, les comonomères étant présents en proportions variables. Selon un mode de réalisation préféré, ledit polymère P1 comprend des résidus d’un monomère M1’’ de formule (II), (III), (IV), (V), (VI), (VII) ou (VIII) ou un mélange de ceux-ci R 6 R 7 C=C(R 8 )((X 2 ) p’ -CO 2 R 10 ) (II) R 11 R 12 C=C(R 13 )(OC(O)R 14 ) (III) R 20’ R 21’ C=CR 22’ C(O)OC(O)CR 23’ =CR 24’ R 25’ (IV) R 36’ R 37’ C=CR 38’ (CN) (VII) R 39’ R 40’ C=CR 41’ (C(O)NR 42’ R 43’ ) (VIII) dans lesquelles R 6 , R 7 et R 8 sont indépendamment les uns des autres sélectionnés parmi le groupe consistant en H, CO 2 H et C 1 -C 5 alkyle ; R 10 est, indépendamment pour chaque unité n, sélectionné parmi le groupe consistant en –NHC(CH 3 ) 2 CH 2 C(O)CH 3 et –OR 5’ avec R 5’ sélectionné parmi le groupe consistant en H et C 1 -C 18 alkyle optionnellement substitué par un ou plusieurs groupement(s) sélectionné parmi le groupe consistant en –OH, -CO 2 H, SO 3 H, -OPO 3 2- , -C(O)OR 9 , -OC(O)R 9’ , et un hétérocycle à cinq ou six chainons comprenant au moins un atome d’azote dans sa chaine cyclique ; R 9’ est sélectionné parmi le groupe consistant en C 1 -C 5 alkyle et C 6 -C 12 aryle substitué par un ou plusieurs groupements fonctionnels CO 2 H ; X 2 est sélectionné parmi le groupe consistant en –[-C(O)OC(R 16’ )(R 17’ )C(R 18’ )(R 19’ )-] w1 - et un groupement hydrocarbure C 1 -C 10 alkyle optionnellement porteur d’un ou plusieurs groupement(s) -OH, -CO 2 H ou ester(s) ; avec w1 étant un entier de 1 à 50, avantageusement de 1 à 25, de préférence de 1 à 10, en particulier de 1 à 5 ; R 16’ , R 17’ , R 18’ , R 19’ sont indépendamment les uns des autres, indépendamment pour chaque unité w1, sélectionnés parmi le groupe consistant en H et C 1 -C 5 alkyle ; p’ est 0 ou 1 ; R 11 , R 12 et R 13 sont indépendamment les uns des autres sélectionnés parmi le groupe consistant en H et C 1 -C 5 alkyle ; R 14 est C 1 -C 5 alkyle ; R 20’ , R 21’ , R 22’ , R 23’ , R 24’ , R 25’ , R 26’ , R 27’ , R 28’ , R 29’ , R 30’ , R 31’ , R 32’ , R 33’ , R 34’ , R 35’ , R 36’ , R 37’ , R 38’ , R 39’ , R 40’ et R 41’ sont indépendamment les uns des autres sélectionnés parmi le groupe consistant en H et C 1 -C 5 alkyle, de préférence sélectionnés parmi le groupe consistant en H et CH 3 ; R 42’ et R 43’ sont, indépendamment les uns des autres et indépendamment pour chaque unité n, sélectionnés parmi le groupe consistant en H et C 1 -C 10 alkyle optionnellement substitué par un ou plusieurs groupement(s) –OH, -CO 2 H, SO 3 H, -OPO 3 2- , -C(O)OR 9 , -OC(O)R 9’ . Un groupement ester(s) tel que défini dans la présente demande est de formule -OC(O)R 15 avec R 15 étant C 1 -C 5 alkyle et C 6 -C 12 aryle substitué par un ou plusieurs groupements fonctionnels CO 2 H. De préférence, ledit polymère P1 comprend des résidus d’un monomère M1’’ de formule (II), (III), (IV), (V), (VI), (VII) ou (VIII) ou un mélange de ceux-ci dans lesquelles R 6 , R 7 et R 8 sont indépendamment les uns des autres sélectionnés parmi le groupe consistant en H, CO 2 H et C 1 -C 5 alkyle ; R 10 est, indépendamment pour chaque unité n, sélectionné parmi le groupe consistant en –NHC(CH 3 ) 2 CH 2 C(O)CH 3 et –OR 5’ avec R 5’ sélectionné parmi le groupe consistant en H et C 1 -C 10 alkyle optionnellement substitué par un ou plusieurs groupement(s) sélectionné parmi le groupe consistant en –OH, -CO 2 H, SO 3 H, -OPO 3 2- , -C(O)OR 9’ , -OC(O)R 9’ , et un hétérocycle à cinq ou six chainons comprenant au moins un atome d’azote dans sa chaine cyclique ; R 9’ est sélectionné parmi le groupe consistant en C 1 -C 5 alkyle et C 6 -C 12 aryle substitué par un ou plusieurs groupements fonctionnels CO 2 H ; X 2 est sélectionné parmi le groupe consistant en –[-C(O)OC(R 16’ )(R 17’ )C(R 18’ )(R 19’ )-] w1 - et un groupement hydrocarbure C 1 -C 5 alkyle optionnellement porteur d’un ou plusieurs groupement(s) -OH, -CO 2 H ou ester(s) ; avec w1 étant un entier de 1 à 50, avantageusement de 1 à 25, de préférence de 1 à 10, en particulier de 1 à 5 ; R 16’ , R 17’ , R 18’ , R 19’ sont indépendamment les uns des autres, indépendamment pour chaque unité w1, sélectionnés parmi le groupe consistant en H et C 1 -C 3 alkyle ; p’ est 0 ou 1 ; R 11 , R 12 et R 13 sont indépendamment les uns des autres sélectionnés parmi le groupe consistant en H et C 1 -C 3 alkyle ; R 14 est C 1 -C 5 alkyle ; R 20’ , R 21’ , R 22’ , R 23’ , R 24’ , R 25’ , R 26’ , R 27’ , R 28’ , R 29’ , R 30’ , R 31’ , R 32’ , R 33’ , R 34’ , R 35’ , R 36’ , R 37’ , R 38’ , R 39’ , R 40’ et R 41’ sont indépendamment les uns des autres sélectionnés parmi le groupe consistant en H et C 1 -C 3 alkyle, de préférence sélectionnés parmi le groupe consistant en H et CH 3 ; R 42’ et R 43’ sont, indépendamment les uns des autres et indépendamment pour chaque unité n, sélectionnés parmi le groupe consistant en H et C 1 -C 10 alkyle optionnellement substitué par un ou plusieurs groupement(s) –OH, -CO 2 H, SO 3 H, -OPO 3 2- , -C(O)OR 9’ , -OC(O)R 9’ . En particulier, ledit polymère P1 comprend des résidus d’un monomère M1’’ de formule (II), (III), (IV), (V), (VI), (VII) ou (VIII) ou un mélange de ceux-ci dans lesquelles R 6 , R 7 et R 8 sont indépendamment les uns des autres sélectionnés parmi le groupe consistant en H, CO 2 H et C 1 -C 3 alkyle ; R 10 est, indépendamment pour chaque unité n, sélectionné parmi le groupe consistant en –NHC(CH 3 ) 2 CH 2 C(O)CH 3 et –OR 5’ avec R 5’ sélectionné parmi le groupe consistant en H et C 1 -C 18 alkyle optionnellement substitué par un ou plusieurs groupement(s) sélectionné parmi le groupe consistant en –OH, -CO 2 H, SO 3 H, -OPO 3 2- , -C(O)OR 9’ , -OC(O)R 9’ , et un hétérocycle à cinq ou six chainons comprenant au moins un atome d’azote dans sa chaine cyclique ; R 9’ est sélectionné parmi le groupe consistant en C 1 -C 5 alkyle et C 6 -C 12 aryle substitué par un ou plusieurs groupements fonctionnels CO 2 H ; X 2 est sélectionné parmi le groupe consistant en –[-C(O)OC(R 16’ )(R 17’ )C(R 18’ )(R 19’ )-] w1 - et un groupement hydrocarbure C 1 -C 5 alkyle optionnellement porteur d’un ou plusieurs groupement(s) -OH, -CO 2 H ou ester(s) ; avec w1 étant un entier de 1 à 5 ; R 16’ , R 17’ , R 18’ , R 19’ sont indépendamment les uns des autres, indépendamment pour chaque unité w1, sélectionnés parmi le groupe consistant en H et C 1 -C 3 alkyle ; p’ est 0 ou 1 ; R 11 , R 12 et R 13 sont indépendamment les uns des autres sélectionnés parmi le groupe consistant en H et C 1 -C 3 alkyle ; R 14 est C 1 -C 3 alkyle ; R 20’ , R 21’ , R 22’ , R 23’ , R 24’ , R 25’ , R 26’ , R 27’ , R 28’ , R 29’ , R 30’ , R 31’ , R 32’ , R 33’ , R 34’ , R 35’ , R 36’ , R 37’ , R 38’ , R 39’ , R 40’ et R 41’ sont indépendamment les uns des autres sélectionnés parmi le groupe consistant en H et CH 3 ; R 42’ et R 43’ sont, indépendamment les uns des autres et indépendamment pour chaque unité n, sélectionnés parmi le groupe consistant en H et C 1 -C 10 alkyle optionnellement substitué par un ou plusieurs groupement(s) –OH, -CO 2 H, SO 3 H, -OPO 3 2- , -C(O)OR 9’ , -OC(O)R 9’ . Plus particulièrement, ledit monomère M1’’ peut être sélectionné parmi le groupe consistant acide acrylique, 2-carboxyéthyle acrylate, acide méthacrylique, acide maléique, anhydride maléique, anhydride méthacrylique, anhydride tetrahydrophtalique, acide fumarique, acide crotonique, acide itaconique, acrylate de méthyle, acrylate d'éthyle, acrylate de propyle, acrylate de n-butyle, acrylate d'isobutyle, acrylate de t-butyle, acrylate de n-dodécyle, acrylate d'amyle, acrylate d'isoamyle, acrylate d'hexyle, acrylate de 2-éthylhexyle, acrylamide de diacétone, acrylate de lauryle, acrylate de n-octyle, methacrylate d’hydroxypropyle, acrylate d’hydroxybutyle, méthacrylate de méthyle, méthacrylate d'éthyle, méthacrylate de propyle, méthacrylate de n-butyle, méthacrylate d'isobutyle, méthacrylate de t-butyle, méthacrylate de n-dodécyle, méthacrylate d'amyle, méthacrylate d'isoamyle, méthacrylate d'hexyle, méthacrylate de 2-éthylhexyle, méthacrylate de lauryle, méthacrylate de n-octyle, méthacrylate d’ureido, acrylonitrile, N-méthylol acrylamide, acrylamide, acide 2-acrylamido-2-methylpropane sulfonique, phosphate de méthacrylate d’éthylène glycol et les mélanges de ceux-ci. Segment S1 Comme mentionné ci-dessus, ledit polymère P1 comprend également un ou plusieurs segments S1 . Ledit segment S1 est sélectionné parmi les formules (Ia), (Ib), (Ic), (Id), (Ie), (If) et (Ig) ou un mélange de celles-ci -P(O)(OX)-[CR 1 R 2 CR 3 ((X 1 ) p -C(O)R 4 )-(P(O)(OX)) r ] n - (Ia) -P(O)(OX)-[CR 1’ R 2’ CR 3’ (OC(O)R 4’ )-(P(O)(OX)) r ] n - (Ib) -P(O)(OX)-[CR 20 R 21 CR 22 C(O)OC(O)CR 23 CR 24 R 25 -(P(O)(OX)) r ] n - (Ic) , , -P(O)(OX)-[CR 36 R 37 CR 38 (CN)-(P(O)(OX)) r ] n - (If) -P(O)(OX)-[CR 39 R 40 CR 41 (C(O)NR 42 R 43 )-(P(O)(OX)) r ] n - (Ig) dans lesquelles R 1 , R 2 , R 3 sont, indépendamment les uns des autres et indépendamment pour chaque unité n, sélectionnés parmi le groupe consistant en H, CO 2 H, C 1 -C 5 alkyle ; R 1’ , R 2’ et R 3’ sont, indépendamment les uns des autres et indépendamment pour chaque unité n, sélectionnés parmi le groupe consistant en H et C 1 -C 5 alkyle ; R 4’ est C 1 -C 5 alkyle ; n est un entier entre 1 et 50000, avantageusement entre 2 et 40000, de préférence entre 3 et 30000, plus préférentiellement entre 4 et 20000, en particulier entre 5 et 10000, plus particulièrement entre 5 et 5000, de manière privilégiée entre 5 et 3000 ; X est, indépendamment pour chaque unité n, sélectionné parmi le groupe consistant en H, Na, K et Li ; X 1 est, indépendamment pour chaque unité n, sélectionné parmi le groupe consistant en –[-C(O)OC(R 16 )(R 17 )C(R 18 )(R 19 )-] w - et un groupement hydrocarbure C 1 -C 10 alkyle optionnellement porteur d’un ou plusieurs groupement(s) hydroxyle(s) ; avec w étant un entier de 1 à 50, avantageusement de 1 à 25, de préférence de 1 à 10, en particulier de 1 à 5 ; R 16 , R 17 , R 18 , R 19 sont indépendamment les uns des autres et indépendamment pour chaque unité w sélectionnés parmi le groupe consistant en H et C 1 -C 5 alkyle ; R 4 est, indépendamment pour chaque unité n, sélectionné parmi le groupe consistant en –NHC(CH 3 ) 2 CH 2 C(O)CH 3 et –OR 5 avec R 5 sélectionné parmi le groupe consistant en H et C 1 -C 18 alkyle optionnellement substitué par un ou plusieurs groupement(s) sélectionné parmi le groupe consistant en –OH, -CO 2 H, SO 3 H, -OPO 3 2- , -C(O)OR 9 , -OC(O)R 9 , et un hétérocycle à cinq ou six chainons comprenant au moins un atome d’azote dans sa chaine cyclique ; R 9 est sélectionné parmi le groupe consistant en C 1 -C 5 alkyle et C 6 -C 12 aryle substitué par un ou plusieurs groupements fonctionnels CO 2 H ; r est, indépendamment pour chaque unité n, 0 ou 1 ; p, indépendamment pour chaque unité n, est 0 ou 1 ; R 20 , R 21 , R 22 , R 23 , R 24 , R 25 , R 26 , R 27 , R 28 , R 29 , R 30 , R 31 , R 32 , R 33 , R 34 , R 35 , R 36 , R 37 , R 38 , R 39 , R 40 et R 41 sont, indépendamment les uns des autres et indépendamment pour chaque unité n, sélectionnés parmi le groupe consistant en H et C 1 -C 5 alkyle, de préférence sélectionnés parmi le groupe consistant en H et CH 3 ; R 42 et R 43 sont, indépendamment les uns des autres et indépendamment pour chaque unité n, sélectionnés parmi le groupe consistant en H et C 1 -C 10 alkyle optionnellement substitué par un ou plusieurs groupement(s) –OH, -CO 2 H, SO 3 H, -OPO 3 2- , -C(O)OR 9 , -OC(O)R 9 . Ledit hétérocycle peut être saturé ou insaturé ou aromatique. Ledit hétérocycle peut être monocyclique ou bicyclique. Ledit hétérocycle peut être un cycle pyrrole, pyrrolidine, pyridine, pipéridine, pyrimidine, pyrazine, 1,4-dihydropyridine, indole, oxindole, isatine, quinoléine, isoquinoléine, quinazoline, imidazoline, pyrazolidine, 2-pyrrolidone, deltalactame, succinimide, 2-imidazolidinone, 4-imidazolidinone. Ledit hétérocycle peut être substitué par un ou plusieurs groupements C 1 -C 5 alkyle. Comme mentionné ci-dessus, le C 1 -C 18 alkyle est optionnellement substitué par ledit hétérocycle. Ce dernier peut être lié à la chaine alkyle par l’atome d’azote ou tout autre atome formant l’hétérocycle. De préférence l’hétérocycle est 2-pyrrolidone, delta-lactame, succinimide, 2-imidazolidinone, 4-imidazolidinone. Avantageusement, n peut être un entier entre 1 et 5000 ou entre 1 et 4000 ou entre 1 et 3000 ou entre 1 et 2000 ou entre 1 et 1000 ou entre 1 et 500 ou entre 1 et 400 ou entre 1 et 300 ou entre 1 et 200 ou entre 1 et 100 ou entre 1 et 50. De préférence, n peut être un entier entre 2 et 50000 ou entre 2 et 40000 ou entre 2 et 30000 ou entre 2 et 20000 ou entre 2 et 10000 ou entre 2 et 5000 ou entre 2 et 4000 ou entre 2 et 3000 ou entre 2 et 2000 ou entre 2 et 1000 ou entre 2 et 500 ou entre 2 et 400 ou entre 2 et 300 ou entre 2 et 200 ou entre 2 et 100 ou entre 2 et 50. Plus préférentiellement, n peut être un entier entre 3 et 50000 ou entre 3 et 40000 ou entre 3 et 30000 ou entre 3 et 20000 ou entre 3 et 10000 ou entre 3 et 5000 ou entre 3 et 4000 ou entre 3 et 3000 ou entre 3 et 2000 ou entre 3 et 1000 ou entre 3 et 500 ou entre 3 et 400 ou entre 3 et 300 ou entre 3 et 200 ou entre 3 et 100 ou entre 3 et 50. En particulier, n peut être un entier entre 4 et 50000 ou entre 4 et 40000 ou entre 4 et 30000 ou entre 4 et 20000 ou entre 4 et 10000 ou entre 4 et 5000 ou entre 4 et 4000 ou entre 4 et 3000 ou entre 4 et 2000 ou entre 4 et 1000 ou entre 4 et 500 ou entre 4 et 400 ou entre 4 et 300 ou entre 4 et 200 ou entre 4 et 100 ou entre 4 et 50. Plus particulièrement, n peut être un entier entre 5 et 50000 ou entre 5 et 40000 ou entre 5 et 30000 ou entre 5 et 20000 ou entre 5 et 10000 ou entre 5 et 5000 ou entre 5 et 4000 ou entre 5 et 3000 ou entre 5 et 2000 ou entre 5 et 1000 ou entre 5 et 500 ou entre 5 et 400 ou entre 5 et 300 ou entre 5 et 200 ou entre 5 et 100 ou entre 5 et 50. Avantageusement, R 1 , R 2 , R 3 sont, indépendamment les uns des autres et indépendamment pour chaque unité n, sélectionnés parmi le groupe consistant en H, CO 2 H, C 1 -C 3 alkyle ; de préférence, R 1 , R 2 , R 3 sont, indépendamment les uns des autres et indépendamment pour chaque unité n, sélectionnés parmi le groupe consistant en H, CO 2 H, CH 3 . Avantageusement, R 1’ , R 2’ , R 3’ sont, indépendamment les uns des autres et indépendamment pour chaque unité n, sélectionnés parmi le groupe consistant en H, CO 2 H, C 1 -C 3 alkyle ; de préférence, R 1 , R 2 , R 3 sont, indépendamment les uns des autres et indépendamment pour chaque unité n, sélectionnés parmi le groupe consistant en H, CO 2 H, CH 3 . Avantageusement, R 4’ est C 1 -C 3 alkyle. Avantageusement, X 1 est, indépendamment pour chaque unité n, sélectionné parmi le groupe consistant en –[-C(O)OC(R 16 )(R 17 )C(R 18 )(R 19 )-] w - et un groupement hydrocarbure C 1 -C 5 alkyle optionnellement porteur d’un ou plusieurs groupement(s) hydroxyle(s) ; de préférence, X 1 est, indépendamment pour chaque unité n, sélectionné parmi le groupe consistant en –[-C(O)OC(R 16 )(R 17 )C(R 18 )(R 19 )-] w - et un groupement hydrocarbure C 1 -C 3 alkyle optionnellement porteur d’un ou plusieurs groupement(s) hydroxyle(s). Comme mentionné ci-dessus, w est un entier de 1 à 50, avantageusement de 1 à 25, de préférence de 1 à 10, en particulier de 1 à 5. Avantageusement, R 16 , R 17 , R 18 , R 19 sont indépendamment les uns des autres et indépendamment pour chaque unité w sélectionnés parmi le groupe consistant en H et C 1 -C 3 alkyle ; de préférence, R 16 , R 17 , R 18 , R 19 sont indépendamment les uns des autres et indépendamment pour chaque unité w sélectionnés parmi le groupe consistant en H et CH 3 . Avantageusement, R 4 est, indépendamment pour chaque unité n, sélectionné parmi le groupe consistant en –NHC(CH 3 ) 2 CH 2 C(O)CH 3 et –OR 5 avec R 5 sélectionné parmi le groupe consistant en H et C 1 -C 18 alkyle optionnellement substitué par un ou plusieurs groupement(s) sélectionné parmi le groupe consistant en –OH, -CO 2 H, SO 3 H, -OPO 3 2- , -C(O)OR 9 , -OC(O)R 9 , et un hétérocycle à cinq ou six chainons comprenant au moins un atome d’azote dans sa chaine cyclique ; R 9 est sélectionné parmi le groupe consistant en C 1 -C 5 alkyle et C 6 -C 12 aryle substitué par un ou plusieurs groupements fonctionnels CO 2 H. De préférence, R 4 est, indépendamment pour chaque unité n, –OR 5 avec R 5 sélectionné parmi le groupe consistant en H et C 1 -C 18 alkyle optionnellement substitué par un ou plusieurs groupement(s) sélectionné parmi le groupe consistant en –OH, -CO 2 H, SO 3 H, -OPO 3 2- , -C(O)OR 9 , -OC(O)R 9 , et un hétérocycle à cinq ou six chainons comprenant au moins un atome d’azote dans sa chaine cyclique ; R 9 est sélectionné parmi le groupe consistant en C 1 -C 5 alkyle et C 6 -C 12 aryle substitué par un ou plusieurs groupements fonctionnels CO 2 H. Plus préférentiellement, R 4 est, indépendamment pour chaque unité n, –OR 5 avec R 5 sélectionné parmi le groupe consistant en H et C 1 -C 10 alkyle optionnellement substitué par un ou plusieurs groupement(s) sélectionné parmi le groupe consistant en –OH, -CO 2 H, SO 3 H, -OPO 3 2- , -C(O)OR 9 , -OC(O)R 9 , et un hétérocycle à cinq ou six chainons comprenant au moins un atome d’azote dans sa chaine cyclique ; R 9 est sélectionné parmi le groupe consistant en C 1 -C 5 alkyle et C 6 -C 12 aryle substitué par un ou plusieurs groupements fonctionnels CO 2 H. En particulier, R 4 est, indépendamment pour chaque unité n, –OR 5 avec R 5 sélectionné parmi le groupe consistant en H et C 1 -C 10 alkyle optionnellement substitué par un ou plusieurs groupement(s) sélectionné parmi le groupe consistant en –OH, -CO 2 H, SO 3 H, -OPO 3 2- , -C(O)OR 9 , -OC(O)R 9 ; R 9 est sélectionné parmi le groupe consistant en C 1 -C 5 alkyle et C 6 -C 12 aryle substitué par un ou plusieurs groupements fonctionnels CO 2 H. Plus particulièrement, R 4 est, indépendamment pour chaque unité n, –OR 5 avec R 5 sélectionné parmi le groupe consistant en H et C 1 -C 8 alkyle optionnellement substitué par un ou plusieurs groupement(s) sélectionné parmi le groupe consistant en –OH, -CO 2 H, SO 3 H, -OPO 3 2- , -C(O)OR 9 , -OC(O)R 9 ; R 9 est sélectionné parmi le groupe consistant en C 1 -C 5 alkyle et C 6 -C 12 aryle substitué par un ou plusieurs groupements fonctionnels CO 2 H. De manière privilégiée, R 4 est, indépendamment pour chaque unité n, –OR 5 avec R 5 sélectionné parmi le groupe consistant en H et C 1 -C 5 alkyle optionnellement substitué par un ou plusieurs groupement(s) sélectionné parmi le groupe consistant en –OH, -CO 2 H, SO 3 H, -OPO 3 2- , -C(O)OR 9 , -OC(O)R 9 ; R 9 est sélectionné parmi le groupe consistant en C 1 -C 5 alkyle et C 6 -C 12 aryle substitué par un ou plusieurs groupements fonctionnels CO 2 H. De manière avantageusement privilégiée, R 4 est, indépendamment pour chaque unité n, –OR 5 avec R 5 sélectionné parmi le groupe consistant en H et C 1 -C 5 alkyle optionnellement substitué par un ou plusieurs groupement(s) sélectionné parmi le groupe consistant en –OH, -CO 2 H, SO 3 H, -OPO 3 2- , -C(O)OR 9 , -OC(O)R 9 ; R 9 est sélectionné parmi le groupe consistant en C 1 -C 3 alkyle et C 6 aryle substitué par un ou plusieurs groupements fonctionnels CO 2 H. De manière préférentiellement privilégiée, R 4 est, indépendamment pour chaque unité n, –OR 5 avec R 5 sélectionné parmi le groupe consistant en H et C 1 -C 3 alkyle optionnellement substitué par un ou plusieurs groupement(s) sélectionné parmi le groupe consistant en –OH, -CO 2 H, SO 3 H, -OPO 3 2- , -C(O)OR 9 , -OC(O)R 9 ; R 9 est sélectionné parmi le groupe consistant en C 1 -C 3 alkyle et C 6 aryle substitué par un ou plusieurs groupements fonctionnels CO 2 H. Avantageusement, R 20 , R 21 , R 22 , R 23 , R 24 , R 25 , R 26 , R 27 , R 28 , R 29 , R 30 , R 31 , R 32 , R 33 , R 34 , R 35 , R 36 , R 37 , R 38 , R 39 , R 40 et R 41 sont, indépendamment les uns des autres et indépendamment pour chaque unité n, sélectionnés parmi le groupe consistant en H et C 1 -C 3 alkyle. De préférence R 20 , R 21 , R 22 , R 23 , R 24 , R 25 , R 26 , R 27 , R 28 , R 29 , R 30 , R 31 , R 32 , R 33 , R 34 , R 35 , R 36 , R 37 , R 38 , R 39 , R 40 et R 41 sont, indépendamment les uns des autres et indépendamment pour chaque unité n, sélectionnés parmi le groupe consistant en H et CH 3 . Avantageusement, R 42 et R 43 sont, indépendamment les uns des autres et indépendamment pour chaque unité n, sélectionnés parmi le groupe consistant en H et C 1 -C 8 alkyle optionnellement substitué par un ou plusieurs groupement(s) –OH, -CO 2 H, SO 3 H, -OPO 3 2- , -C(O)OR 9 , -OC(O)R 9 . De préférence, R 42 et R 43 sont, indépendamment les uns des autres et indépendamment pour chaque unité n, sélectionnés parmi le groupe consistant en H et C 1 -C 5 alkyle optionnellement substitué par un ou plusieurs groupement(s) –OH, -CO 2 H, SO 3 H, -OPO 3 2- , -C(O)OR 9 , -OC(O)R 9 . Selon un mode de réalisation préféré, ledit un ou plusieurs segment(s) S1 est sélectionné parmi les formules (Ia), (Ib), (Ic), (Id), (Ie), (If) et (Ig) telles que définies ci-dessus ou un mélange de ceux-ci ; dans lesquelles R 1 , R 2 , R 3 sont indépendamment les uns des autres et indépendamment pour chaque unité n, sélectionnés parmi le groupe consistant en H, CO 2 H, C 1 -C 3 alkyle ; R 1’ , R 2’ et R 3’ sont, indépendamment les uns des autres et indépendamment pour chaque unité n, sélectionnés parmi le groupe consistant en H et C 1 -C 3 alkyle ; R 4’ est C 1 -C 3 alkyle ; n est un entier entre 1 et 5000, avantageusement entre 2 et 4000, de préférence entre 3 et 3000, plus préférentiellement entre 4 et 2000, en particulier entre 5 et 1000, plus particulièrement entre 5 et 500 ; R 4 est, indépendamment pour chaque unité n, –OR 5 avec R 5 sélectionné parmi le groupe consistant en H et C 1 -C 18 alkyle optionnellement substitué par un ou plusieurs groupement(s) sélectionné parmi le groupe consistant en –OH, CO 2 H, SO 3 H, -OPO 3 2- , -C(O)OR 9 , -OC(O)R 9 et un hétérocycle à cinq ou six chainons comprenant au moins un atome d’azote dans sa chaine cyclique ; R 9 est sélectionné parmi le groupe consistant en C 1 -C 5 alkyle et C 6 -C 12 aryle substitué par un ou plusieurs groupements fonctionnels CO 2 H ; r est, indépendamment pour chaque unité n, 0 ou 1 ; X est, indépendamment pour chaque unité n, sélectionné parmi le groupe consistant en H, Na, K et Li ; X 1 est, indépendamment pour chaque unité n, sélectionné parmi le groupe consistant en –[-C(O)OC(R 16 )(R 17 )C(R 18 )(R 19 )-] w - et un groupement hydrocarbure C 1 -C 5 alkyle optionnellement porteur d’un ou plusieurs groupement(s) hydroxyle(s) ; avec w étant un entier de 1 à 50, avantageusement de 1 à 25, de préférence de 1 à 10, en particulier de 1 à 5 ; R 16 , R 17 , R 18 , R 19 sont indépendamment les uns des autres, indépendamment pour chaque unité w sélectionnés parmi le groupe consistant en H et C 1 -C 3 alkyle ; p, indépendamment pour chaque unité n, est 0 ou 1 ; R 20 , R 21 , R 22 , R 23 , R 24 , R 25 , R 26 , R 27 , R 28 , R 29 , R 30 , R 31 , R 32 , R 33 , R 34 , R 35 , R 36 , R 37 , R 38 , R 39 , R 40 et R 41 sont, indépendamment les uns des autres et indépendamment pour chaque unité n, sélectionnés parmi le groupe consistant en H et C 1 -C 5 alkyle, de préférence sélectionnés parmi le groupe consistant en H et CH 3 ; R 42 et R 43 sont, indépendamment les uns des autres et indépendamment pour chaque unité n, sélectionnés parmi le groupe consistant en H et C 1 -C 10 alkyle optionnellement substitué par un ou plusieurs groupement(s) –OH, -CO 2 H, SO 3 H, -OPO 3 2- , -C(O)OR 9 , -OC(O)R 9 . Selon un mode de réalisation préféré, ledit un ou plusieurs segment(s) S1 est sélectionné(s) parmi les formules (Ia), (Ib), (Ic), (Id), (Ie), (If) et (Ig) telles que définies ci-dessus ou un mélange de celles-ci ; dans laquelle R 1 , R 2 , R 3 sont indépendamment les uns des autres et indépendamment pour chaque unité n, sélectionnés parmi le groupe consistant en H, CO 2 H, C 1 -C 3 alkyle ; R 1’ , R 2’ et R 3’ sont, indépendamment les uns des autres et indépendamment pour chaque unité n, sélectionnés parmi le groupe consistant en H et C 1 -C 3 alkyle ; R 4’ est C 1 -C 3 alkyle ; n est un entier entre 2 et 500, avantageusement entre 3 et 400, de préférence entre 4 et 300, plus préférentiellement entre 5 et 200, en particulier entre 5 et 100, plus particulièrement entre 5 et 50 ; R 4 est, indépendamment pour chaque unité n, –OR 5 avec R 5 sélectionné parmi le groupe consistant en H et C 1 -C 10 alkyle optionnellement substitué par un ou plusieurs groupement(s) sélectionné parmi le groupe consistant en –OH, CO 2 H, SO 3 H, -OPO 3 2- , -C(O)OR 9 , -OC(O)R 9 et un hétérocycle à cinq ou six chainons comprenant au moins un atome d’azote dans sa chaine cyclique ; R 9 est sélectionné parmi le groupe consistant en C 1 -C 3 alkyle et C 6 -C 12 aryle substitué par un ou plusieurs groupements fonctionnels CO 2 H ; r est, indépendamment pour chaque unité n, 0 ou 1 ; X est, indépendamment pour chaque unité n, sélectionné parmi le groupe consistant en H, Na, K et Li ; X 1 est, indépendamment pour chaque unité n, sélectionné parmi le groupe consistant en –[-C(O)OC(R 16 )(R 17 )C(R 18 )(R 19 )-] w - et un groupement hydrocarbure C 1 -C 3 alkyle optionnellement porteur d’un ou plusieurs groupement(s) hydroxyle(s) ; avec w étant un entier de 1 à 10 ; R 16 , R 17 , R 18 , R 19 sont H ; p, indépendamment pour chaque unité n, est 0 ou 1 ; R 20 , R 21 , R 22 , R 23 , R 24 , R 25 , R 26 , R 27 , R 28 , R 29 , R 30 , R 31 , R 32 , R 33 , R 34 , R 35 , R 36 , R 37 , R 38 , R 39 , R 40 et R 41 sont, indépendamment les uns des autres et indépendamment pour chaque unité n, sélectionnés parmi le groupe consistant en H et C 1 -C 5 alkyle, de préférence sélectionnés parmi le groupe consistant en H et CH 3 ; R 42 et R 43 sont, indépendamment les uns des autres et indépendamment pour chaque unité n, sélectionnés parmi le groupe consistant en H et C 1 -C 10 alkyle optionnellement substitué par un ou plusieurs groupement(s) –OH, -CO 2 H, SO 3 H, -OPO 3 2- , -C(O)OR 9 , -OC(O)R 9 . De préférence, ledit un ou plusieurs segment(s) S1 est sélectionné(s) parmi les formules (Ia), (Ib), (Ic), (Id), (Ie), (If) et (Ig) telles que définies ci-dessus ou un mélange de celles-ci ; dans laquelle R 1 , R 2 , R 3 sont indépendamment les uns des autres et indépendamment pour chaque unité n, sélectionnés parmi le groupe consistant en H, CO 2 H, C 1 -C 3 alkyle ; R 1’ , R 2’ et R 3’ sont, indépendamment les uns des autres et indépendamment pour chaque unité n, sélectionnés parmi le groupe consistant en H et C 1 -C 3 alkyle ; R 4’ est C 1 -C 3 alkyle ; n est un entier entre 2 et 500, avantageusement entre 3 et 400, de préférence entre 4 et 300, plus préférentiellement entre 5 et 200, en particulier entre 5 et 100, plus particulièrement entre 5 et 50 ; R 4 est, indépendamment pour chaque unité n, –OR 5 avec R 5 sélectionné parmi le groupe consistant en H et C 1 -C 10 alkyle optionnellement substitué par un ou plusieurs groupement(s) sélectionné parmi le groupe consistant en –OH, CO 2 H, SO 3 H, -OPO 3 2- , -C(O)OR 9 , -OC(O)R 9 ; R 9 est sélectionné parmi le groupe consistant en C 1 -C 3 alkyle et C 6- aryle substitué par un ou plusieurs groupements fonctionnels CO 2 H ; r est, indépendamment pour chaque unité n, 0 ou 1 ; X est, indépendamment pour chaque unité n, sélectionné parmi le groupe consistant en H, Na, K et Li ; X 1 est, indépendamment pour chaque unité n, sélectionné parmi le groupe consistant en –[-C(O)OC(R 16 )(R 17 )C(R 18 )(R 19 )-] w - et un groupement hydrocarbure C 1 -C 3 alkyle optionnellement porteur d’un ou plusieurs groupement(s) hydroxyle(s) ; avec w étant un entier de 1 à 10 ; R 16 , R 17 , R 18 , R 19 sont H ; p, indépendamment pour chaque unité n, est 0 ou 1 ; R 20 , R 21 , R 22 , R 23 , R 24 , R 25 , R 26 , R 27 , R 28 , R 29 , R 30 , R 31 , R 32 , R 33 , R 34 , R 35 , R 36 , R 37 , R 38 , R 39 , R 40 et R 41 sont, indépendamment les uns des autres et indépendamment pour chaque unité n, sélectionnés parmi le groupe consistant en H et C 1 -C 3 alkyle, de préférence sélectionnés parmi le groupe consistant en H et CH 3 ; R 42 et R 43 sont, indépendamment les uns des autres et indépendamment pour chaque unité n, sélectionnés parmi le groupe consistant en H et C 1 -C 8 alkyle optionnellement substitué par un ou plusieurs groupement(s) –OH, -CO 2 H, SO 3 H, -OPO 3 2- , -C(O)OR 9 , -OC(O)R 9 . Plus préférentiellement, ledit un ou plusieurs segment(s) S1 est sélectionné(s) parmi les formules (Ia), (Ib), (Ic), (Id), (Ie), (If), (Ig) et (Ih) telles que définies ci-dessus ou un mélange de celles-ci ; dans laquelle R 1 , R 2 , R 3 sont indépendamment les uns des autres et indépendamment pour chaque unité n, sélectionnés parmi le groupe consistant en H, CO 2 H, C 1 -C 3 alkyle ; R 1’ , R 2’ et R 3’ sont, indépendamment les uns des autres et indépendamment pour chaque unité n, sélectionnés parmi le groupe consistant en H et C 1 -C 3 alkyle ; R 4’ est C 1 -C 3 alkyle ; n est un entier entre 2 et 500, avantageusement entre 3 et 400, de préférence entre 4 et 300, plus préférentiellement entre 5 et 200, en particulier entre 5 et 100, plus particulièrement entre 5 et 50 ; R 4 est, indépendamment pour chaque unité n, –OR 5 avec R 5 sélectionné parmi le groupe consistant en H et C 1 -C 5 alkyle optionnellement substitué par un ou plusieurs groupement(s) sélectionné parmi le groupe consistant en –OH, CO 2 H, SO 3 H, -OPO 3 2- , -C(O)OR 9 , -OC(O)R 9 ; R 9 est sélectionné parmi le groupe consistant en C 1 -C 3 alkyle et C 6- aryle substitué par un ou plusieurs groupements fonctionnels CO 2 H ; r est, indépendamment pour chaque unité n, 0 ou 1 ; X est, indépendamment pour chaque unité n, sélectionné parmi le groupe consistant en H, Na, K et Li ; X 1 est, indépendamment pour chaque unité n, sélectionné parmi le groupe consistant en –[-C(O)OC(R 16 )(R 17 )C(R 18 )(R 19 )-] w - et un groupement hydrocarbure C 1 -C 3 alkyle optionnellement porteur d’un ou plusieurs groupement(s) hydroxyle(s) ; avec w étant un entier de 1 à 10 ; R 16 , R 17 , R 18 , R 19 sont H ; p, indépendamment pour chaque unité n, est 0 ou 1 ; R 20 , R 21 , R 22 , R 23 , R 24 , R 25 , R 26 , R 27 , R 28 , R 29 , R 30 , R 31 , R 32 , R 33 , R 34 , R 35 , R 36 , R 37 , R 38 , R 39 , R 40 et R 41 sont, indépendamment les uns des autres et indépendamment pour chaque unité n, sélectionnés parmi le groupe consistant en H et C 1 -C 3 alkyle, de préférence sélectionnés parmi le groupe consistant en H et CH 3 ; R 42 et R 43 sont, indépendamment les uns des autres et indépendamment pour chaque unité n, sélectionnés parmi le groupe consistant en H et C 1 -C 8 alkyle optionnellement substitué par un ou plusieurs groupement(s) –OH, -CO 2 H, SO 3 H, -OPO 3 2- , -C(O)OR 9 , -OC(O)R 9 . En particulier, ledit un ou plusieurs segment(s) S1 est sélectionné(s) parmi les formules (Ia), (Ib), (Ic), (Id), (Ie), (If), (Ig) et (Ih) telles que définies ci-dessus ou un mélange de celles-ci ; dans laquelle R 1 , R 2 , R 3 sont indépendamment les uns des autres et indépendamment pour chaque unité n, sélectionnés parmi le groupe consistant en H, CO 2 H, CH 3 ; R 1’ , R 2’ et R 3’ sont, indépendamment les uns des autres et indépendamment pour chaque unité n, sélectionnés parmi le groupe consistant en H et CH 3 ; R 4’ est C 1 -C 3 alkyle ; n est un entier entre 2 et 500, avantageusement entre 3 et 400, de préférence entre 4 et 300, plus préférentiellement entre 5 et 200, en particulier entre 5 et 100, plus particulièrement entre 5 et 50 ; R 4 est, indépendamment pour chaque unité n, –OR 5 avec R 5 sélectionné parmi le groupe consistant en H et C 1 -C 5 alkyle optionnellement substitué par un ou plusieurs groupement(s) sélectionné parmi le groupe consistant en –OH, CO 2 H, SO 3 H, -OPO 3 2- , -C(O)OR 9 , -OC(O)R 9 ; R 9 est sélectionné parmi le groupe consistant en C 1 -C 3 alkyle et C 6- aryle substitué par un ou plusieurs groupements fonctionnels CO 2 H ; r est, indépendamment pour chaque unité n, 0 ou 1 ; X est, indépendamment pour chaque unité n, sélectionné parmi le groupe consistant en H, Na, K et Li ; X 1 est, indépendamment pour chaque unité n, sélectionné parmi le groupe consistant en –[-C(O)OC(R 16 )(R 17 )C(R 18 )(R 19 )-] w - et un groupement hydrocarbure C 1 -C 3 alkyle optionnellement porteur d’un ou plusieurs groupement(s) hydroxyle(s) ; avec w étant un entier de 1 à 5 ; R 16 , R 17 , R 18 , R 19 sont H ; p, indépendamment pour chaque unité n, est 0 ou 1 ; R 20 , R 21 , R 22 , R 23 , R 24 , R 25 , R 26 , R 27 , R 28 , R 29 , R 30 , R 31 , R 32 , R 33 , R 34 , R 35 , R 36 , R 37 , R 38 , R 39 , R 40 et R 41 sont, indépendamment les uns des autres et indépendamment pour chaque unité n, sélectionnés parmi le groupe consistant en H et CH 3 ; R 42 et R 43 sont, indépendamment les uns des autres et indépendamment pour chaque unité n, sélectionnés parmi le groupe consistant en H et C 1 -C 5 alkyle optionnellement substitué par un ou plusieurs groupement(s) –OH, -CO 2 H, SO 3 H, -OPO 3 2- , -C(O)OR 9 , -OC(O)R 9 . Plus particulièrement, ledit un ou plusieurs segment(s) S1 est sélectionné(s) parmi les formules (Ia), (Ib), (Ic), (Id), (Ie), (If), (Ig) et (Ih) telles que définies ci-dessus ou un mélange de celles-ci ; dans laquelle R 1 et R 2 sont, indépendamment l’un de l’autre et indépendamment pour chaque unité n, H ou CO 2 H ; R 3 est, indépendamment pour chaque unité n, H ou CH 3 ; R 1’ , R 2’ et R 3’ sont, indépendamment les uns des autres et indépendamment pour chaque unité n, sélectionnés parmi le groupe consistant en H et CH 3 ; R 4’ est C 1 -C 3 alkyle ; n est un entier entre 2 et 500, avantageusement entre 3 et 400, de préférence entre 4 et 300, plus préférentiellement entre 5 et 200, en particulier entre 5 et 100, plus particulièrement entre 5 et 50 ; R 4 est, indépendamment pour chaque unité n, –OR 5 avec R 5 sélectionné parmi le groupe consistant en H et C 1 -C 5 alkyle optionnellement substitué par un ou plusieurs groupement(s) sélectionné parmi le groupe consistant en –OH, CO 2 H, SO 3 H, -OPO 3 2- , -C(O)OR 9 , -OC(O)R 9 ; R 9 est sélectionné parmi le groupe consistant en C 1 -C 3 alkyle et C 6- aryle substitué par un ou plusieurs groupements fonctionnels CO 2 H ; r est, indépendamment pour chaque unité n, 0 ou 1 ; X est, indépendamment pour chaque unité n, sélectionné parmi le groupe consistant en H, Na, K et Li ; X 1 est, indépendamment pour chaque unité n, sélectionné parmi le groupe consistant en –[-C(O)OC(R 16 )(R 17 )C(R 18 )(R 19 )-] w - et un groupement hydrocarbure C 1 -C 3 alkyle optionnellement porteur d’un ou plusieurs groupement(s) hydroxyle(s) ; avec w étant un entier de 1 à 5 ; R 16 , R 17 , R 18 , R 19 sont H ; p, indépendamment pour chaque unité n, est 0 ou 1 ; R 20 , R 21 , R 22 , R 23 , R 24 , R 25 , R 26 , R 27 , R 28 , R 29 , R 30 , R 31 , R 32 , R 33 , R 34 , R 35 , R 36 , R 37 , R 38 , R 39 , R 40 et R 41 sont H ; R 42 et R 43 sont, indépendamment les uns des autres et indépendamment pour chaque unité n, sélectionnés parmi le groupe consistant en H et C 1 -C 5 alkyle optionnellement substitué par un ou plusieurs groupement(s) –OH, -CO 2 H, SO 3 H, -OPO 3 2- , -C(O)OR 9 , -OC(O)R 9 . Selon un mode de réalisation préféré, ledit un ou plusieurs segment(s) S1 est sélectionné parmi le groupe consistant en : -P(O)(OX)-[CH(CO 2 H)CH(CO 2 H)-(P(O)(OX)) r ] n -, -P(O)(OX)-[CH 2 CH(CO 2 H)-(P(O)(OX)) r ] n -, -P(O)(OX)-[CH 2 C(CH 3 )(CO 2 H)-(P(O)(OX)) r ] n -, -P(O)(OX)-[CH 2 CH(CO 2 CH 3 )-(P(O)(OX)) r ] n -, -P(O)(OX)-[CH 2 C(CH 3 )(CO 2 CH 3 )-(P(O)(OX)) r ] n -, -P(O)(OX)-[CH 2 CH(CO 2 CH 2 CH 2 OH)-(P(O)(OX)) r ] n -, -P(O)(OX)-[CH 2 CH(CO 2 CH 2 CH(OH)CH 3 )-(P(O)(OX)) r ] n -, -P(O)(OX)-[CH 2 CH(CO 2 CH(CH 3 )CH 2 (OH))-(P(O)(OX)) r ] n -, -P(O)(OX)-[CH 2 CH(CO 2 CH 2 CH 2 CO 2 H)-(P(O)(OX)) r ] n -, -P(O)(OX)-[CH 2 CH(CO 2 CH 2 CH 2 -O-C(O)-CH 2 CH 2 CO 2 H)-(P(O)(OX)) r ] n -, -P(O)(OX)-[CH 2 CH(CO 2 CH 2 CH 2 -O-C(O)-C 6 H 4 CO 2 H)-(P(O)(OX)) r ] n -, -P(O)(OX)-[CH 2 CH(CO 2 CH 2 CH 2 CH 2 CH(CO 2 H)CH 2 CH 2 CO 2 H)-(P(O)(OX)) r ] n -, -P(O)(OX)-[CH 2 C(CH 3 )(CO 2 CH 2 CH 3 )-(P(O)(OX)) r ] n -, -P(O)(OX)-[CH 2 C(CH 3 )(CO 2 CH 2 CH 2 CH 3 )-(P(O)(OX)) r ] n -, -P(O)(OX)-[CH 2 C(CH 3 )(CO 2 CH(CH 3 ) 2 )-(P(O)(OX)) r ] n -, -P(O)(OX)-[CH 2 C(CH 3 )(CO 2 C 4 H 9 )-(P(O)(OX)) r ] n -, -P(O)(OX)-[CH 2 C(CH 3 )(CO 2 C 5 H 11 )-(P(O)(OX)) r ] n -, -P(O)(OX)-[CH 2 CH(CO 2 CH 2 CH 3 )-(P(O)(OX)) r ] n -, -P(O)(OX)-[CH 2 CH(CO 2 CH 2 CH 2 CH 3 )-(P(O)(OX)) r ] n -, -P(O)(OX)-[CH 2 CH(CO 2 CH(CH 3 ) 2 )-(P(O)(OX)) r ] n -, -P(O)(OX)-[CH 2 CH(CO 2 C 4 H 9 )-(P(O)(OX)) r ] n -, -P(O)(OX)-[CH 2 CH(CO 2 C 5 H 11 )-(P(O)(OX)) r ] n -, -P(O)(OX)-[CH(CH 3 )CH(CO 2 H)-(P(O)(OX)) r ] n -, -P(O)(OX)-[CH 2 C(CH 2 CO 2 H)(CO 2 H)-(P(O)(OX)) r ] n -, -P(O)(OX)-[CH 2 CH((CO 2 CH 2 CH 2 ) W CO 2 H)-(P(O)(OX)) r ] n -, -P(O)(OX)-[CH 2 CH(CN)-(P(O)(OX)) r ] n -, -P(O)(OX)-[CH 2 CH(C(O)NH 2 )-(P(O)(OX)) r ] n -, -P(O)(OX)-[CH 2 C(CH 3 )(CO 2 CH 2 CH 2 OPO 3 2- )-(P(O)(OX)) r ] n -, -P(O)(OX)-[CH 2 CH(NHC(CH 3 ) 2 CH 2 SO 3 H)-(P(O)(OX)) r ] n -, -P(O)(OX)-[CH 2 C(CH 3 )(CO 2 C(O)OC(CH 3 )=CH 2 )-(P(O)(OX)) r ] n -, ,et -P(O)(OX)-[CH 2 CH(C(O)NHCH 2 OH)-(P(O)(OX)) r ] n -, dans laquelle r est, indépendamment pour chaque unité n, 0 ou 1 ; X est, indépendamment pour chaque unité n, sélectionné parmi le groupe consistant en H, Na, K et Li ; n est un entier entre 2 et 500, avantageusement entre 3 et 400, de préférence entre 4 et 300, plus préférentiellement entre 5 et 200, en particulier entre 5 et 100, plus particulièrement entre 5 et 50. Ledit polymère P1 comprend ainsi des résidus dudit monomère fluoré M1 et un ou plusieurs segment(s) S1 tel que décrit ci-dessus. Ledit monomère fluoré M1 et ledit un ou plusieurs segment(s) S1 forment de préférence des blocs. Ledit polymère P1 peut avoir une structure bloc de formule A-B-A ou A-B avec A un bloc comprenant des résidus dudit monomère fluoré M1 et B étant formé par un segment S1 . Ledit segment S1 peut être lié de manière covalente à au moins un des résidus dudit monomère fluoré M1 par l’intermédiaire d’un groupement fonctionnel -P(O)(OX) dudit segment S1 . Si ledit polymère P1 comprend des résidus M1’ et M1’’ , celles-ci sont de préférence réparties de manière aléatoire au sein dudit polymère P1 . Ainsi, ledit segment S1 peut également être lié de manière covalente à au moins un résidu dudit monomère M1’ ou M1’’ par l’intermédiaire d’un groupement fonctionnel -P(O)(OX) de celui-ci avec X tel que défini dans la présente demande. La présence d’une liaison covalente entre ledit segment S1 et l’un des résidus M1 , M1’ ou M1’’ peut être déterminé par RMN 19 F ou 31 P dans un solvant adapté permettant de dissoudre le polymère P1 , tel que par exemple le DMSO d6. Procédé de préparation Ledit polymère P1 est préparé par un procédé de polymérisation dans un réacteur entre au moins un monomère et un composé dont est issu ledit segment S1 . Ainsi, ledit procédé de préparation dudit polymère P1 comprend une étape de polymérisation en milieu aqueux dudit monomère fluoré M1 tel que défini dans la présente invention en présence d’un composé S1’ comprenant un ou plusieurs segment(s) S1 tel que défini dans la présente demande. Le procédé de préparation dudit polymère P1 peut être un procédé en émulsion ou en suspension. L’étape de polymérisation peut être mis en œuvre à une température supérieure à 40°C, de préférence à une température de 40°C à 120°C, en particulier de 40°C à 90°C. L’étape de polymérisation peut être mise en œuvre à une pression de de 10 à 120 bara, avantageusement à une pression de 15 bara à 110 bara, de préférence à une pression de 20 bara à 100 bara. Le procédé de préparation dudit polymère P1 est mise en œuvre en présence d’un initiateur. L'initiateur peut être un ou une combinaison de plusieurs des initiateurs connus dans l'art pour être utiles dans la polymérisation en dispersion de monomères halogénés. Des classes non limitatives appropriées d'initiateurs comprennent des sels de persulfate, des peroxydes et des systèmes redox. Des exemples de sels de persulfate sont le persulfate de sodium, le persulfate de potassium ou le persulfate d'ammonium. La quantité de sel de persulfate ajoutée au mélange réactionnel sur la base du poids total de monomère ajouté au mélange réactionnel est typiquement d'environ 0,005 à environ 1,0 % en poids. Les peroxydes organiques qui sont utiles comprennent les peroxydes de dialkyle, les hydroperoxydes d'alkyle, les peroxyesters et les peroxydicarbonates. Un exemple approprié de peroxyde de dialkyle est le peroxyde de di-tert-butyle. Des exemples d'esters peroxy convenables comprennent le peroxypivalate de tert-amyle, le peroxypivalate de tert-butyle et le peroxyde d'acide succinique. Des exemples d'initiateurs de peroxydicarbonate appropriés comprennent le peroxydicarbonate de di-n-propyle et le peroxydicarbonate de diisopropyle, qui sont typiquement ajoutés au mélange réactionnel en une quantité basée sur le poids total de monomère ajouté au mélange réactionnel d'environ 0,05 à environ 2,5 % en poids. L'initiateur peut comprendre un système redox. Par « système redox », on entend un système comprenant un agent oxydant, un agent réducteur, et éventuellement un promoteur jouant le rôle de milieu de transfert d'électrons. Le promoteur est un composant qui, dans différents états d'oxydation, est capable de réagir à la fois avec l'oxydant et l'agent réducteur, accélérant ainsi la réaction globale. Les agents oxydants comprennent, par exemple, les sels de persulfate ; les peroxydes, tels que le peroxyde d'hydrogène ; les hydroperoxydes, tels que l'hydroperoxyde de tert-butyle et l'hydroperoxyde de cumène ; et les sels métalliques oxydants tels que, par exemple, le sulfate ferrique et le permanganate de potassium. Des exemples d'agents réducteurs comprennent le formaldéhyde sulfoxylate de sodium ; le sulfite, le bisulfite ou le métabisulfite de sodium ou de potassium ; acide ascorbique ; acide oxalique ; et les sels métalliques réduits. Les promoteurs typiques comprennent des sels de métaux de transition tels que le sulfate ferreux. Dans les systèmes redox, l'agent oxydant et l'agent réducteur sont typiquement utilisés en une quantité d'environ 0,01 à environ 0,5 % en poids sur la base du poids total de monomère ajouté au mélange réactionnel. Le promoteur, s'il est utilisé, est typiquement employé en une quantité d'environ 0,005 à environ 0,025 % en poids sur la base du poids total de monomère ajouté au mélange réactionnel. Un antisalissure à la paraffine est éventuellement utilisé dans la polymérisation. Toute cire ou huile d’hydrocarbures saturée à longue chaîne peut être utilisée. L’huile ou la cire est ajoutée au réacteur avant la formation du fluoropolymère, en quantité suffisante pour minimiser l’adhésion de polymères aux composants du réacteur. Cette quantité est généralement proportionnelle à la surface intérieure du réacteur et peut varier d’environ 1 à environ 40 mg/cm 2 de surface intérieure du réacteur. Si une cire de paraffine ou de l’huile d’hydrocarbures est utilisée comme antisalissure, la quantité utilisée est généralement d’environ 5 mg/cm 2 de la surface intérieure du réacteur. Le mélange réactionnel de polymérisation peut éventuellement contenir un agent tampon pour maintenir un pH contrôlé pendant la réaction de polymérisation. Le pH est généralement contrôlé dans la plage de 3 à 8. L’agent tampon peut être ajouté au début, à différents points ou tout au long de la polymérisation. Les agents tampons à titre d’exemple appropriés sont les tampons phosphate et les tampons acétate, qui sont bien connus de l’homme du métier. Des régulateurs de masse moléculaire, également appelés agents de transfert de chaîne, peuvent éventuellement être utilisés pour ajuster le profil de masse moléculaire du produit. Ils peuvent être ajoutés en une seule portion au début de la réaction, progressivement ou continuellement tout au long de la réaction. La quantité de régulateur de poids moléculaire ajoutée à la réaction de polymérisation est généralement d’environ 0,05 à environ 5 % en poids, plus généralement d’environ 0,1 à environ 2 % en poids sur la base du poids total du monomère ajouté au mélange réactionnel. Les composés oxygénés tels que les alcools, les carbonates, les cétones, les esters et les éthers peuvent servir de régulateurs de poids moléculaire. Des exemples de composés oxygénés appropriés comprennent l’alcool isopropylique, l’acétone, l’acétate d’éthyle et le carbonate de diéthyle. D’autres classes de régulateurs de poids moléculaire comprennent les composés halogénés tels que les chlorocarbures, les hydrochlorocarbures, les hydrofluorocarbures, les chlorofluorocarbures et les hydrochlorofluorocarbures. Des exemples particuliers de régulateurs de poids moléculaire halogénés comprennent le 1-fluoroéthane, le trichlorofluorométhane et le 1,1-dichloro-2,2,2-trifluoroéthane. Certains hydrocarbures peuvent être utilisés comme régulateurs de poids moléculaire, tels que les hydrocarbures qui contiennent de deux à cinq atomes de carbone, avec l’éthane et le propane comme exemples particuliers. L’étape de polymérisation du présent procédé peut éventuellement être mise en œuvre en présence d’un surfactant. Par exemple, ledit surfactant comprend un segment polyéthylène glycol et un segment polypropylène glycol. De préférence, ledit surfactant présente une valeur HLB de 1 à 20, en particulier une valeur HLB de 1 à 5 ou de 10 à 15. En particulier, ledit surfactant comprenant un segment polyéthylène glycol et un segment polypropylène glycol, présente une valeur HLB de 1 à 5 et une masse moléculaire moyenne en poids de 2500 à 10000 g.mol-1. Alternativement, ledit surfactant comprenant un segment de polyéthylène glycol et un segment de polypropylène glycol, a une valeur HLB de 10 à 15 et un poids moléculaire moyen en poids de 500 à 2500 g.mol-1. Le surfactant est de préférence utilisé lorsque la polymérisation est mise en œuvre en émulsion. L’étape de polymérisation du présent procédé peut éventuellement être mise en œuvre en présence d’un dispersant. Celui-ci est de préférence utilisé lorsque la polymérisation est mise en œuvre en suspension. Le dispersant peut être du polyvinyl alcool (PVA) ou un composé comprenant un motif cellulose tel que methylcellulose, hydroxypropylmethylcellulose, carboxymethylcellulose. L’étape a) de polymérisation peut également comprendre l’ajout d’un ou plusieurs monomères M1’ ou M1’’ tels que définis dans la présente demande. Les monomères M1’ et M1’ ’ peuvent être ajoutés avant l’initiation de la réaction de polymérisation et/ou après celle-ci. Les monomères M1 , M1’ , M1’’ et le composé S1’ peuvent être ajoutés en continu ou en discontinu au cours de l’étape de polymérisation. Le terme continu englobe l’ajout par de multiples additions tout au long du procédé de production. Le terme discontinu englobe l’ajout est une seule fois au début du procédé ou au cours de celui-ci en une seule addition. Selon un mode de réalisation préféré, ledit composé S1’ comprenant un ou plusieurs segment(s) S1 tels que définis dans la présente demande et au moins un, de préférence deux, groupement(s) H-P(O)(OX)- en bout de chaine. De préférence, ledit composé S1’ est obtenu par réaction entre une solution aqueuse comprenant un sel d’hypophosphite [H 2 P(O)(OX)] x M y+ et un ou plusieurs monomère(s) M1’’ de formule (II), (III), (IV), (V), (VI), (VII) ou (VIII) telles que définies dans la présente demande, ou un mélange de ceux-ci. Dans la formule du sel d’hypophosphite [H 2 P(O)(OX)] x M y+ M est H, un métal alcalin ou alcalino-terreux ; et x et y sont 1 si M est H ou un métal alcalin ou x et y sont 2 si M est un métal alcalino-terreux. De préférence, ledit sel d’hypophosphite est l’hypophosphite de sodium, l’hypophosphite de lithium, l’hypophosphite de potassium ou l’hypophosphite de calcium ou peut être l’acide hypophosphoreux. En particulier, ledit sel d’hypophosphite est l’hypophosphite de sodium ; de préférence, sous la forme monohydratée. Le composé S1’ peut avoir une masse moléculaire supérieure à 500 g/mol, avantageusement supérieure à 1000 g/mol, de préférence supérieure à 1500 g/mol, mesurée selon la méthode d’analyse GPC aqueuse décrite ci-dessous. Avantageusement, le composé S1’ peut avoir une masse moléculaire inférieure à 100000 g/mol, avantageusement supérieure à 50000 g/mol, de préférence supérieure à 10000 g/mol, mesurée selon la méthode d’analyse GPC aqueuse décrite ci-dessous. Ladite réaction est mise en œuvre à une température de 50°C à 150°C, avantageusement de 75°C à 150°C, de préférence de 75°C à 125°C, en particulier de 90°C à 110°C. la réaction est également mise en œuvre en présence d’un initiateur. Le choix de l’initiateur n’est pas limité. Il peut être un sel de peroxodisulfate ou un sel de persulfate ou un peroxyde organique. La teneur massique en initiateur est de 0,5% à 10%, de préférence de 0,5% à 5% sur base du poids total de monomère M1’’ mis en œuvre dans la réaction. Selon un mode de réalisation particulier, ledit polymère P1 présente de préférence une température de fusion inférieure à 175°C, avantageusement inférieure à 170°C mesurée selon la norme ASTM D3418. De préférence, ledit polymère P1 a une température de fusion de 140°C à 175°C, de préférence de 150°C à 170°C mesurée selon la norme ASTM D3418. Selon un mode de réalisation particulier, ledit polymère P1 présente de préférence une température de cristallisation de 120°C à 150°C, de préférence de 125°C à 140°C mesurée selon la norme ASTM D3418. Selon un mode de réalisation particulier, ledit polymère P1 présente un taux de cristallinité de 40% à 50%. Le taux de cristallinité peut être déterminé en comparant l’enthalpie de référence (104,7 J/g) à l’enthalpie mesurée pour la fusion lors de deux chauffes (selon ASTM D3418). Composition Comme mentionné ci-dessus, ladite composition peut comprendre, outre le polymère P1 , un polymère fluoré P2 ou un polymère hydrophile P3 tel que décrit ci-dessous. Lorsque ladite composition comprend un mélange entre ledit polymère P1 et ledit polymère fluoré P2 , P3 ou les deux, ladite composition comprend de préférence au moins 1% en poids dudit polymère P1 , avantageusement au moins 5% en poids dudit polymère P1 , de préférence au moins 10% en poids dudit polymère P1 , plus préférentiellement au moins 20% en poids dudit polymère P1 , en particulier au moins 30% en poids dudit polymère P1 , plus particulièrement au moins 40% en poids dudit polymère P1 , de manière privilégiée au moins 50% en poids dudit polymère P1 sur base du poids total desdits polymères P1 , P2 et P3 dans celle-ci. Selon un mode de réalisation préféré, ledit polymère fluoré P2 comprend des résidus d’un monomère M2 sélectionné parmi le groupe consistant en fluorure de vinylidène, fluorure de vinyle; trifluoroéthylène, chlorotrifluoroéthylène, 1,2-difluoroéthylène, tétrafluoroéthylène, hexafluoropropylène, les perfluoro(alkyl vinyl) éthers tels que le perfluoro(méthyl vinyl)éther (PMVE), le perfluoro(éthyl vinyl) éther (PEVE) et le perfluoro(propyl vinyl) éther (PPVE); perfluoro(1,3-dioxole); perfluoro(2,2-diméthyl-1,3-dioxole) (PDD); un monomère de formule CF 2 =CFOCF 2 CF(CF 3 )OCF 2 CF 2 X 3 dans laquelle X 3 est SO 2 F, CO 2 H, CH 2 OH, CH 2 OCN ou CH 2 OPO 3 H; un monomère de formule CF 2 =CFOCF 2 CF 2 SO 2 F; un monomère de formule F(CF 2 ) n CH 2 OCF=CF 2 dans laquelle n est 1, 2, 3, 4 ou 5; le monomère de formule R’CH 2 OCF=CF 2 dans laquelle R’ est l'hydrogène ou F(CF 2 )m et m vaut 1, 2, 3 ou 4; le monomère de formule R’’OCF=CH 2 dans laquelle R’’ est F(CF 2 )p et p est 1, 2, 3 ou 4; perfluorobutyl éthylène (PFBE); trifluoropropène, tétrafluoropropène, hexafluoroisobutylène, perfluorobutyléthylène, pentafluoropropène, bromotrifluoroéthylène, chlorofluoroethylène, chlorotrifluoropropène et le 2-trifluorométhyl-3,3,3-trifluoro-1-propène ou un mélange de ceux-ci. Selon un mode de réalisation, le polymère fluoré P2 est un homopolymère du fluorure de vinylidène. Selon un autre mode de réalisation, le polymère fluoré P2 est un copolymère du fluorure de vinylidène avec au moins un monomère compatible avec le fluorure de vinylidène. Les comonomères compatibles avec le fluorure de vinylidène peuvent être halogénés (fluorés, chlorés ou bromés) ou non-halogénés. Des exemples de comonomères fluorés appropriés sont fluorure de vinyle; trifluoroéthylène, chlorotrifluoroéthylène, 1,2-difluoroéthylène, tétrafluoroéthylène, hexafluoropropylène, les perfluoro(alkyl vinyl) éthers tels que le perfluoro(méthyl vinyl)éther (PMVE), le perfluoro(éthyl vinyl) éther (PEVE) et le perfluoro(propyl vinyl) éther (PPVE); perfluoro(1,3-dioxole); perfluoro(2,2-diméthyl-1,3-dioxole) (PDD); un monomère de formule CF 2 =CFOCF 2 CF(CF 3 )OCF 2 CF 2 X 3 dans laquelle X 3 est SO 2 F, CO 2 H, CH 2 OH, CH 2 OCN ou CH 2 OPO 3 H; un monomère de formule CF 2 =CFOCF 2 CF 2 SO 2 F; un monomère de formule F(CF 2 ) n CH 2 OCF=CF 2 dans laquelle n est 1, 2, 3, 4 ou 5; le monomère de formule R’CH 2 OCF=CF 2 dans laquelle R’ est l'hydrogène ou F(CF 2 )m et m vaut 1, 2, 3 ou 4; le monomère de formule R’’OCF=CH 2 dans laquelle R’’ est F(CF 2 )p et p est 1, 2, 3 ou 4; perfluorobutyl éthylène (PFBE); trifluoropropène, tétrafluoropropène, hexafluoroisobutylène, perfluorobutyléthylène, pentafluoropropène, bromotrifluoroéthylène, bromodifluoroéthylène, chlorodifluoroéthylène, chlorofluoroethylène, chlorotrifluoropropène et le 2-trifluorométhyl-3,3,3-trifluoro-1-propène ou un mélange de ceux-ci. Le comonomère fluoré peut comporter un atome de chlore ou de brome. Il peut en particulier être choisi parmi le bromotrifluoroéthylène, le chlorofluoroethylène, le chlorotrifluoroéthylène et le chlorotrifluoropropène. Le chlorofluoroéthylène peut désigner soit le 1-chloro-1-fluoroéthylène, soit le 1-chloro-2-fluoroéthylène. L’isomère 1-chloro-1-fluoroéthylène est préféré. Le chlorotrifluoropropène est de préférence le 1-chloro-3,3,3-trifluoropropène ou le 2-chloro-3,3,3-trifluoropropène. Le copolymère de VDF peut aussi comprendre des monomères non halogénés tels que l’éthylène, et/ou des comonomères acryliques ou méthacryliques. Le polymère fluoré P2 contient de préférence au moins 50 % en moles fluorure de vinylidène, avantageusement au moins 60% en moles de fluorure de vinylidène, de préférence au moins 70% en moles de fluorure de vinylidène. Le comonomère peut être présent dans une teneur de 1 à 50%, avantageusement de 2 à 30% en poids par rapport au poids dudit polymère fluoré P2 . Selon un mode de réalisation, le polymère fluoré P2 est un copolymère de fluorure de vinylidène (VDF) et d’hexafluoropropylène (HFP)) (P(VDF-HFP)), ayant un pourcentage en poids d'unités monomères d'hexafluoropropylène de 2 à 30%, avantageusement de 2 à 25%, de préférence de 2 à 20 %, de préférence de 4 à 15 % en poids par rapport au poids dudit polymère fluoré P2 . Selon un autre mode de réalisation, le polymère fluoré P2 est un copolymère de fluorure de vinylidène (VDF) et d’hexafluoropropylène (HFP)) (P(VDF-HFP)), ayant un pourcentage en poids d'unités monomères d'hexafluoropropylène de 10 à 30%, avantageusement de 10 à 25% en poids par rapport au poids dudit polymère fluoré P2 . Selon un mode de réalisation, le polymère fluoré P2 est un copolymère de fluorure de vinylidène et de tétrafluoroéthylène (TFE). Selon un mode de réalisation, le polymère fluoré P2 est un copolymère de fluorure de vinylidène et de chlorotrifluoroéthylène (CTFE). Selon un mode de réalisation, le polymère fluoré P2 est un terpolymère de VDF-TFE-HFP. Selon un mode de réalisation, le polymère fluoré P2 est un terpolymère VDF-TrFE-TFE (TrFE étant le trifluoroéthylène). Dans ces terpolymères, la teneur massique en VDF est d’au moins 10%, les comonomères étant présents en proportions variables. Selon un mode de réalisation, le polymère fluoré P2 comprend des motifs monomériques portant au moins l’une des fonctions suivantes acide carboxylique, anhydride d’acide carboxylique, esters d’acide carboxylique, groupes époxy (tel que le glycidyle), amide, hydroxyle, carbonyle, mercapto, sulfure, oxazoline, phénoliques, ester, éther, siloxane, sulfonique, sulfurique, phosphorique, phosphonique. La fonction est introduite par une réaction chimique qui peut être du greffage, ou une copolymérisation du monomère fluorure de vinylidène (VDF) avec un monomère portant au moins un desdits groupes fonctionnels et une fonction vinylique capable de copolymériser avec le monomère VDF, selon des techniques bien connues par l’homme du métier. Selon un mode de réalisation, le groupement fonctionnel est porteur d’une fonction carboxylique (acide, ester ou anhydride) tel que par exemple l’acide acrylique, l’acide méthacrylique, hydroxyéthyl(méth)acrylate, hydroxypropyl(méth)acrylate, acrylate du 2-carboxyéthyle, l’acryloyloxy propylsuccinate et hydroxyéthylhexyl(méth)acrylate. Ainsi, ledit polymère fluoré P2 peut comprendre des résidus d’un monomère sélectionné parmi le groupe consistant en acide acrylique, acide méthacrylique, acrylate de méthyle, méthacrylate de méthyle, méthacrylate d’hydroxyéthyle, méthacrylate d’hydroxypropyle et méthacrylate d’hydroxyéthylhexyle, acrylate du 2-carboxyéthyle et l’acryloyloxy propylsuccinate. Selon un mode de réalisation, les unités portant la fonction carboxylique comprennent en outre un hétéroatome choisi parmi l’oxygène, le soufre, l’azote et le phosphore. De préférence, la teneur en monomère M2 dans ledit polymère fluoré P2 est de 0,01% à 5% molaire. Dans ce mode de réalisation, au moins 40% des unités issues du monomère M2’ sont reparties entre deux unités de fluorure de vinylidène. Selon un mode de réalisation, la fonctionnalité est introduite par l’intermédiaire de l’agent de transfert utilisé lors du procédé de synthèse. L’agent de transfert est un polymère de masse molaire inférieure ou égale à 20000 g/mol et porteur de groupes fonctionnels choisis parmi les groupes : acide carboxylique, anhydride d’acide carboxylique, esters d’acide carboxylique, les groupes époxy (tel que le glycidyle), amide, hydroxyle, carbonyle, mercapto, sulfure, oxazoline, phénoliques, ester, éther, siloxane, sulfonique, sulfurique, phosphorique, phosphonique. Un exemple d’agent de transfert de ce type sont les oligomères d’acide acrylique. La teneur en groupes fonctionnels dudit polymère fluoré P2 est d’au moins 0,01% molaire, de préférence d’au moins 0,1 % molaire, et au plus de 15% molaire, de préférence au plus 10% molaire. Alternativement, le groupement fonctionnel peut être introduit par un composé oligomérique ou polymérique comprenant ledit groupement fonctionnel et mélangé avec le polymère P2. Le composé oligomérique ou polymérique peut être imprégné dans ou mélangé avec le polymère P2 ou intimement mélangé avec celui-ci. Dans ce cas, le groupement fonctionnel peut être issu d’un composé acide (méth)acrylique choisi parmi l’acide acrylique, l’acide méthacrylique, hydroxyéthyl(méth)acrylate, hydroxypropyl(méth)acrylate, hydroxyéthylhexyl(méth)acrylate, acrylate du 2-carboxyéthyle et l’acryloyloxy propylsuccinate. Par exemple, le groupement fonctionnel peut être un oligomère ou un polymère comprenant des unités monomériques issues d’un monomère sélectionné parmi le groupe consistant en acide acrylique, acide méthacrylique, hydroxyéthyl(méth)acrylate, hydroxypropyl(méth)acrylate, hydroxyéthylhexyl(méth)acrylate et l’acryloyloxy propylsuccinate. Selon un mode de réalisation, ledit oligomère ou polymère a une masse moléculaire moyenne en poids inférieure ou égale à 100000 g/mol, avantageusement inférieure à 80000 g/mol, de préférence inférieure à 60000 g/mol, plus préférentiellement inférieure à 40000 g/mol, en particulier inférieure à 20000 g/mol. Le polymère fluoré P2 a de préférence une viscosité à l'état fondu supérieure à 10 Pa.s, avantageusement supérieure à 50 Pa.s, de préférence supérieure à 100 Pa.s, plus préférentiellement supérieure à 500 Pa.s, en particulier supérieure à 1000 Pa.s, selon la méthode ASTM D-3835 mesurée à 232°C et 100 sec-1. Selon un mode de réalisation, le polymère fluoré P2 porteur de groupes fonctionnels peut se réticuler soit par auto-condensation de ses groupes fonctionnels, soit par réaction avec un catalyseur et/ou un agent de réticulation, tels que les résines mélamine, les résines époxy et similaires, ainsi que les agents de réticulation connus de faible poids moléculaire tels que les polyisocyanates di- ou supérieurs, les polyaziridines, les polycarbodiimides, les polyoxazolines, les dialdéhydes tels que le glyoxal, les acétoacétates, les malonates, les acétals, les thiols et les acrylates di- et trifonctionnels, les molécules époxy cycloaliphatiques, les organosilanes tels que les époxysilanes et les amino silanes, les carbamates, les diamines et les triamines, les agents chélateurs inorganiques tels que certains sels de zinc et de zirconium, les titanes, les glycouriles et d'autres aminoplastes. Dans certains cas, des groupes fonctionnels provenant d'autres ingrédients de polymérisation, tels que les tensioactifs, les initiateurs, les particules d'ensemencement, peuvent être impliqués dans la réaction de réticulation. Lorsque deux ou plusieurs groupes fonctionnels sont impliqués dans le processus de réticulation, les paires de groupes réactifs complémentaires sont, par exemple, hydroxyle-isocyanate, acide-époxy, amine-époxy, hydroxyle-mélamine, acétoacétate-acide. Les monomères d'acrylate et/ou de méthacrylate ne contenant pas de groupes fonctionnels capables d'entrer dans des réactions de réticulation après la polymérisation, doivent, de préférence, représenter 70 % ou plus en poids du mélange total de monomères, et plus préférablement, doivent être supérieurs à 90 % en poids. Selon un mode de réalisation, le polymère fluoré P2 comprend un agent de réticulation choisi dans le groupe constitué par les isocyanates, les diamines, l'acide adipique, les dihydrazides et leurs combinaisons. Selon un autre mode de réalisation, ladite composition peut comprendre un polymère P3 . Comme mentionné ci-dessus, ledit polymère hydrophile P3 comprend des résidus d’un monomère M3 de formule (II), (III), (IV), (V), (VI), (VII) ou (VIII) telles que définies dans la présente demande ou un mélange de ceux-ci. Ledit polymère hydrophile P3 peut également comprendre un monomère issu : - (A) un composé alcényle contenant un groupe fonctionnel, et - (B) un composé alcényle sans groupe fonctionnel. Le composé alcényle (A) contenant un groupe fonctionnel comprend des composés esters vinyliques tels que l'acétate de vinyle, le vinyle néodécanoate et similaires ; les composés amides tels que le N-méthylacrylamide, le N-méthylméthacrylamide, le N-méthylolacrylamide, le N-méthylolméthacrylamide, le N-alkylacrylamide, le N-alkylméthacrylamide, le N,N-dialkylacrylamide, le N,N-dialkylméthacrylamide, le diacétone acrylamide et similaires ; les esters d'acide acrylique tels que l'acrylate de N-dialkylaminoéthyle, l'acrylate de glycidyle, l'acrylate de n-dodecyl, l'acrylate de fluoroalkyle et similaires ; les esters d'acide méthacrylique tels que le méthacrylate de dialkylaminoéthyle, le méthacrylate de fluoroalkyle, le méthacrylate de glycidyle, le diméthacrylate d'éthylèneglycol et similaires ; et les composés d'éther de glycidyle alcénylique tels que l'éther de glycidyle allylique et similaires. Parmi ceux-ci, on préfère le N-méthylolacrylamide, le N-méthylolméthacrylamide, l'acrylamide de diacétone, et l'éther glycidylique d'allyle. Ces composés peuvent être utilisés seuls ou en mélange de deux ou plusieurs. Le composé alcénylique sans groupe fonctionnel (B) comprend, par exemple, des diènes conjugués tels que le 1,3-butadiène, l'isoprène et similaires ; des composés hydrocarbonés divinyliques tels que le benzène divinylique et similaires ; et des cyanures alcényliques tels que l'acrylonitrile, le méthacrylonitrile et similaires. Ces composés peuvent être utilisés seuls ou en mélange de deux ou plusieurs. Il est préférable que le composé alcényle fonctionnel (A) soit utilisé dans une proportion inférieure à 50% en poids par rapport au poids du mélange de monomères et que le composé alcényle sans groupe fonctionnel (B) soit utilisé dans une proportion inférieure à 30% en poids par rapport au poids du mélange de monomères. Selon certains modes de réalisation, les polymères P1 , P2 et P3 sont biosourcé. Le terme « biosourcé » signifie « issu de la biomasse ». Ceci permet d’améliorer l’empreinte écologique du séparateur. Le fluorure de vinylidène biosourcé peut être caractérisé par une teneur en carbone renouvelable, c’est-à-dire en carbone d’origine naturelle et provenant d’un biomatériau ou de la biomasse, d'au moins 1 % atomique comme déterminé par la teneur en 14C selon la norme NF EN 16640. Le terme de « carbone renouvelable » indique que le carbone est d’origine naturelle et provient d'un biomatériau (ou de la biomasse), comme indiqué ci-après. Selon certains modes de réalisation, la teneur en bio-carbone peut être supérieure à 5%, de préférence supérieure à 10%, de préférence supérieure à 25%, de préférence supérieure ou égale à 33%, de préférence supérieure à 50%, de préférence supérieure ou égale à 66%, de préférence supérieure à 75%, de préférence supérieure à 90%, de préférence supérieure à 95%, de préférence supérieure à 98%, de préférence supérieure à 99%, avantageusement égale à 100%. Les polymères P2 et P3 utilisés dans l’invention peuvent être obtenus par des méthodes de polymérisation connues comme la polymérisation en émulsion ou en suspension. Selon un mode de réalisation, ils sont préparés par un procédé de polymérisation en émulsion en l’absence d’agent tensioactif fluoré. Lesdits polymères P1 et P2 peuvent être sous la forme d’un latex ayant généralement une teneur en solides de 10 à 60 % en poids, de préférence de 10 à 50 %, et ayant une taille de particule moyenne en poids inférieure à 1 micromètre, de préférence inférieure à 1000 nm, de préférence inférieure à 800 nm, et plus préférablement inférieure à 600 nm. La taille moyenne en poids des particules est généralement d'au moins 20 nm, de préférence d'au moins 50 nm, et avantageusement la taille moyenne est comprise dans la gamme de 100 à 400 nm. Les particules de polymère peuvent former des agglomérats dont la taille moyenne en poids est de 1 à 30 micromètres, et de préférence de 2 à 20 micromètres. Les agglomérats peuvent se briser en particules discrètes pendant la formulation et l'application sur un substrat. Selon un mode de réalisation particulier, ladite composition comprend ledit polymère P1 et ledit polymère P2 . Comme mentionné ci-dessus, dans cette composition, la teneur massique en polymère P1 est d’au moins 1%, avantageusement au moins 5%, de préférence au moins 10%, plus préférentiellement au moins 20%, en particulier au moins 30%, plus particulièrement au moins 40%, de manière privilégiée au moins 50% sur base du poids total desdits polymères P1 et P2 dans ladite composition. Selon un mode de réalisation particulier, ladite composition comprend ledit polymère P1 et ledit polymère P3 . Comme mentionné ci-dessus, dans cette composition, la teneur massique en polymère P1 est d’au moins 1%, avantageusement au moins 5%, de préférence au moins 10%, plus préférentiellement au moins 20%, en particulier au moins 30%, plus particulièrement au moins 40%, de manière privilégiée au moins 50% sur base du poids total desdits polymères P1 et P3 dans ladite composition. Lorsque ladite composition comprend, outre le polymère P1 , ledit polymère P2 , P3 ou un mélange des deux, la teneur en polymère P1 est de 1 à 99%, avantageusement de 5 à 95%, de préférence de 10 à 90 % sur base du poids total des polymères P1 , P2 et P3 . Utilisation Le polymère P1 ou ladite composition selon la présente demande peuvent être utilisés dans de nombreuses applications. Ainsi, ils peuvent être utilisés comme liant pour électrode (cathode ou anode) ou comme revêtement d’un séparateur. Le polymère P1 ou ladite composition selon la présente demande peuvent être utilisés comme liant pour une électrode. Ainsi, selon un autre aspect, la présente invention fournit une composition d’électrode comprenant ledit polymère P1 ou ladite composition selon la présente invention, une matière active et optionnellement un agent conducteur. Dans un mode de réalisation préféré, la composition d’électrode possède la composition massique suivante : a. 50 % à 99,95 % de matériau actif, préférablement 50 % à 99 %, b. 25 % à 0 % d’agent conducteur, préférablement 25 % à 0,5 %, c. 25 % à 0,05 % dudit liant selon l’invention, préférablement 25 % à 0,5 %, d. 0 % à 5 % d’au moins un additif choisi dans le groupe constitué par un plastifiant, un liquide ionique, un agent dispersant pour additif conducteur, et un agent auxiliaire d’écoulement ; la somme de tous ces pourcentages étant de 100 %. Les agents conducteurs dans l’électrode sont composés d’un ou plusieurs matériaux qui peuvent améliorer la conductivité. Certains exemples comprennent des noirs de carbone tels que le noir d’acétylène, le noir de Ketjen ; des fibres de carbone, telles qu’un nanotube de carbone, une nanofibre de carbone, une fibre de carbone par croissance en phase vapeur ; des poudres métalliques telles qu’une poudre SUS, et une poudre d’aluminium. Les matériaux actifs dans les compositions d’électrode sont des matériaux qui sont capables de stocker et de libérer des ions lithium. Dans un mode de réalisation préféré, ladite électrode est une électrode négative. En particulier, pour une électrode négative, ledit matériau actif est choisi dans le groupe constitué par un alliage de lithium, du lithium métal, un oxyde métallique, un matériau de carbone tel que le graphite ou du carbone dur, le silicium, un alliage de silicium et Li 4 TiO 12 . La forme du matériau actif d’électrode négative n’est pas particulièrement limitée mais est préférablement particulaire. Dans un autre mode de réalisation préféré, ladite électrode est une électrode positive. Préférablement, pour une électrode positive, ledit matériau actif est choisi dans le groupe constitué par LiCoO 2 , Li(Ni, Co, AI)O 2 , Li(1+ x), Ni a Mn b Co c (x représente un nombre réel de 0 ou plus, a = 0,8, 0,6, 0,5, ou 1/3, b = 0,1, 0,2, 0,3, ou 1/3, c = 0,1, 0,2, ou 1/3), LiNiO 2 , LiMn 2 O 4 , LiCoMnO 4 , Li 3 NiMn 3 O 3 , Li 3 Fe 2 (PO 4 ) 3 , Li 3 V 2 (PO 4 ) 3 , un spinelle Li Mn substitué par un élément différent possédant une composition représentée par Li 1+x Mn 2-x-y M y O 4 , M représentant au moins un métal choisi parmi Al, Mg, Co, Fe, Ni, et Zn, x et y représentant indépendamment un nombre réel compris entre 0 et 2, titanate de lithium Li x TiO y où x et y représentant indépendamment un nombre réel compris entre 0 et 2, et un phosphate de métal et de lithium possédant une composition représentée par LiMPO4, M représentant Fe, Mn, Co, ou Ni. La forme du matériau actif d’électrode positive n’est pas particulièrement limitée mais est préférablement particulaire. De plus, la surface de chacun des matériaux décrits ci-dessus peut être revêtue. Le matériau de revêtement n’est pas particulièrement limité tant qu’il possède une conductivité des ions lithium et contient un matériau capable d’être maintenu sous la forme d’une couche de revêtement sur la surface du matériau actif. Des exemples du matériau de revêtement comprennent LiNbO 3 , Li 4 Ti 5 O 12 , et Li 3 PO 4 . Ladite composition d’électrode peut être déposée sur au moins une face d’un collecteur de courant pour former ladite électrode. Ce dépôt peut être effectué en présence d’un solvant organique, d’eau, d’un mélange des deux ou par un procédé sans solvant, i.e. par un procédé de production d’électrode revêtue à sec. Ledit solvant organique peut être sélectionné parmi le groupe consistant en n-methylpyrrolidone (NMP), dimethylsulfoxide (DMSO), N,N-dimethylformamide (DMF), triethylphosphite (TEP), acétone, cyclopentanone, tetrahydrofurane, methyl ethylketone (MEK), methyl isobutyl ketone (MiBK), ethyl acetate (EA), butyl acetate (BA), ethylene carbonate (EC), propylene carbonate (PC), dimethyl carbonate (DMC), diethyl carbonate (DEC), ethyl methyl carbonate (EMC), gamma-butyrolactone and N-butylpyrrolidone ; et les mélanges de ceux-ci. Selon un autre aspect de la présente invention, une batterie Li-ion est fournie. Préférablement, la batterie Li-ion comprend une électrode positive, une électrode négative et un séparateur, au moins une électrode étant une électrode selon la présente invention. Selon un autre aspect de la présente invention, ledit polymère P1 ou ladite composition selon la présente invention peut être utilisé comme revêtement dans un séparateur disposé entre deux électrodes. Ledit séparateur selon la présente invention comprend un revêtement comprenant, de préférence consistant en, ledit polymère P1 ou ladite composition selon la présente invention, éventuellement disposé sur l’une ou les deux faces d’un support poreux. Dans ce cas, le revêtement est utilisé pour enrober le support d’un séparateur, sur au moins une face, sous forme d’une monocouche ou de multicouches. Il n'y a pas de limitation particulière dans le choix du support qui est revêtu du revêtement de l'invention, tant qu'il s'agit d'un substrat poreux ayant des pores. Lorsqu’il comprend plusieurs couches, le revêtement tel que décrit dans la présente invention est disposé sur la face externe du support, c’est-à-dire sur la face qui sera en premier en contact avec la composition électrolytique utilisée dans la batterie. Avantageusement, l’application du revêtement sur le support se fait en voie aqueuse ou en voie solvant. Le substrat poreux peut prendre la forme d'une membrane ou d'un tissu fibreux. Lorsque le substrat poreux est fibreux, il peut s'agir d'un voile non tissé formant un voile poreux, tel qu'un voile obtenu par filature directe ou fusion-soufflage (de type « spunbond » ou « melt blown ») ou electro-spinning. Des exemples de substrats poreux utiles dans l'invention en tant que support comprennent, sans s'y limiter : les polyoléfines, le polyéthylène téréphtalate, le polybutylène téréphtalate, le polyester, le polyacétal, le polyamide, le polycarbonate, le polyimide, la polyétheréthercétone, la polyéther sulfone, le poly(oxyde de phénylène), le poly(sulfure de phénylène), le polyéthylène naphtalène ou leurs mélanges. Cependant, d'autres plastiques techniques résistants à la chaleur peuvent être utilisés sans limitation particulière. Des matériaux non tissés en matériaux naturels et synthétiques peuvent également être utilisés comme substrat du séparateur. Le substrat poreux a généralement une épaisseur de 1 à 50 µm, et sont typiquement des membranes obtenues par extrusion et étirage (procédé humide ou à sec) ou coulées de non-tissés. Le substrat poreux a de préférence une porosité comprise entre 5% et 95%. La taille moyenne des pores (diamètre) est de préférence comprise entre 0,001 et 50 µm, plus préférablement entre 0,01 et 10 µm. Le support peut également être de l’aluminium ou de l’aluminium revêtu d’une couche polymère. En plus de ladite composition, le revêtement pour séparateur peut contenir des particules inorganiques qui servent à former des micropores dans le revêtement (les interstices entre particules inorganiques). L’ajout de particules inorganiques peut contribuer également à la résistance à la chaleur ou améliorer la mouillabilité. Selon un mode de réalisation, ledit revêtement comprend de 50 à 99 pour cent en poids de particules inorganiques, par rapport au poids du revêtement. Ces particules inorganiques doivent être électrochimiquement stables (non soumises à l'oxydation et/ou à la réduction dans la gamme des tensions utilisées). En outre, les matériaux inorganiques pulvérulents ont de préférence une conductivité ionique élevée. Les matériaux de faible densité sont préférés aux matériaux de densité plus élevée, car le poids de la batterie produite peut être réduit. La constante diélectrique est de préférence égale ou supérieure à 5. Selon un mode de réalisation, lesdites particules inorganiques sont choisies dans le groupe consistant en : BaTiO3, Pb(Zr,Ti)O3, Pb 1-x LaxZryO3 (0 Selon un autre aspect de la présente invention, une batterie Li-ion est fournie. Préférablement, la batterie Li-ion comprend une électrode positive, une électrode négative et ledit séparateur selon la présente invention. Ladite batterie peut également contenir un électrolyte. De préférence, ledit électrolyte comprend un sel de métal alcalin sélectionné parmi le groupe consistant en LiCF 3 SO 3 , LiPF 6 , LiClO 4 , LiBF 4 , LiB(C 2 O 4 ) 2 , LiN(SO 2 F) 2 , LiN(SO 2 CF 3 ) 2 , LiN(SO 2 C 2 F 3 ) 2 , LiN(SO 2 C 2 F 5 ) 2 , LiN(SO 2 F)(SO 2 CF 3 ), LiN(SO 2 F)(SO 2 C 2 F 5 ), LiN(SO 2 CF 3 )(SO 2 C 2 F 5 ),LiAsF 6 , LiBF 2 C 2 O 4 , LiNO 3 , LiPF3(CF 2 CF 3 ) 3 , LiBETI, LiTDI ou un mélange de ceux-ci. Selon un autre aspect de la présente invention, ledit polymère P1 ou ladite composition peut être utilisé dans la préparation d’un polymère conducteur, d’un électrolyte solide pour piles à combustibles, d’un revêtement hydrophile, d’un revêtement hydrophobe ou d’un revêtement absorbant l’UV. Ledit copolymère peut être utilisé comme adhésif pour une structure multicouche extrudée sous forme d’un film, d’une feuille ou d’un tube. Ledit polymère P1 ou ladite composition peut également être utilisé comme revêtement sur un métal. Exemples Méthode d’analyse GPC aqueuse pour le composé S1’ dont est issu le segment S1 . Le poids ou masse moléculaire est déterminé par Chromatographie d'Exclusion Stérique (CES) ou en anglais « Size Exclusion Chromatography » (SEC). Une prise d'essai de la solution de polymère correspondant à 90 mg de matière sèche est introduite dans un flacon de 10 mL. On ajoute de la phase mobile, additionnée de 0,04 % de diméthylformamide (DMF), jusqu'à une masse totale de 10 g. La composition de cette phase mobile est la suivante : NaHCCU : 0,05 mol/L, NaNCU : 0,1 mol/L, triéthanolamine : 0,02 mol/L, NaN 3 0,03 % massique. La chaîne de CES est composée d'une pompe isocratique de type Waters 510, dont le débit est réglé à 0,8 mL/min, d'un passeur d'échantillons Waters 717+, d'un four contenant une précolonne de type Guard Column Ultrahydrogel Waters de 6 cm de longueur et 40 mm de diamètre intérieur, suivie d’une colonne linéaire de type Ultrahydrogel Waters de 30 cm de longueur et de 7,8 mm de diamètre intérieur. La détection est assurée au moyen d’un réfractomètre différentiel de type RI Waters 410. Le four est porté à la température de 60°C et le réfractomètre est porté à la température de 45°C. Le dispositif de CES est étalonné avec une série d'étalons polyacrylate de sodium fournis par Polymer Standard Service de poids moléculaire au sommet de pic compris entre 1 000 g/mol et 1.106 g/mol et d’indice de polymolécularité compris entre 1,4 et 1,7. La courbe d'étalonnage est de type linéaire et prend en compte la correction obtenue grâce au marqueur de débit : le diméthylformamide (DMF). L'acquisition et le traitement du chromatogramme sont effectués par l'utilisation du logiciel PSS WinGPC Scientific v 4.02. Le chromatogramme obtenu est intégré dans la zone correspondant à des poids moléculaires supérieurs à 250 g/mol. Exemple 1 Dans un réacteur en verre de 1 litre équipé d’une agitation, d’un thermomètre et d’un système de refroidissement, on introduit, à température ambiante, une charge de 4,365 g d’hypophosphite de sodium mono hydraté dans 357 g d’eau désionisée. On prépare 3 charges à introduire en parallèle pendant 160 minutes : - Dans un premier bécher, on pèse 540,8 g d’acide acrylique et 95,44g d’acrylate d’éthyle. - Dans un deuxième bécher, on pèse 5,297g de persulfate de sodium que l’on dissout avec 82g d’eau. - Dans un troisième bécher, on introduit 39,28 g d’hypophosphite de sodium monohydraté que l’on dissout dans 50 g d’eau désionisée. Après 160 min d’ajout à 97°C du contenu des trois béchers, on rince les pompes et on cuit à nouveau l’ensemble 30 min à 97°C. On obtient une dispersion limpide de copolymère dont la concentration en matière sèche est de 57%. L’analyse GPC aqueuse de ce polymère nous donne une Mw de 2970 g/mole. Exemple 2 Un réacteur à haute pression de 250 ml a été mis sous azote. Il a été rempli avec 30 bars de fluorure de vinylidène à température ambiante et 5 ml d’une solution d’un copolymère phosphorylé d’acide acrylique et d’acrylate d’éthyle (50% en poids dans l’eau) selon l’exemple 1. Le ratio acide acrylique/acrylate d’éthyle est de 90/10. Puis, 80 ml d’eau ont été ajoutés au réacteur et celui-ci a été chauffé à 83°C pour obtenir une pression de 44 bars. La réaction est initiée par l’injection séquentielle de persulfate de potassium (KPS) (0,3g de KPS dans 10 ml d’eau), une réaction exothermique se produit et la pression diminue de 2 bars. Une solution d’un copolymère phosphorylé d’acide acrylique et d’acrylate d’éthyle selon l’exemple 1 (12,5% en poids dans l’eau) est ajouté pendant la polymérisation via des additions séquentielles pour un total de 5 mL. Lorsqu’aucune chute de pression n’a été remarquée, le réacteur a été refroidi et ouvert. Le produit a été isolé sous forme de latex stable avec peu de coagulum. La poudre blanche polymère a ensuite été obtenue après séchage du latex correspondant. La teneur en solide est de 21% en poids. La quantité d’acide est de 5,1 mol%, mesurée par RMN 1 H. Le produit est caractérisé par RMN 19 F et 1 H. 19 F NMR (282 MHz, DMSO d6) δ -84,75, -85,14, -92,03, -92,54, -92,97, -94,78, -96,10, -98,45, -99,25, -102,84, -104,35, -107,40, -113,93, -116,20. 1 H NMR (300 MHz, DMSO) δ 6,62 – 5,88 (m, 1H), 3,34 – 2,60 (m, 44H), 2,25 (t, J = 13.7 Hz, 6H), 1,94 – 1,47 (m, 1H), 1,24 (t, J = 19.3 Hz, 1H). Les signaux ayant un déplacement chimique à -84,75 ppm et -85,14 ppm en RMN du fluor 19 F sont caractéristiques de l’existence d’une liaison covalente entre le copolymère phosphorylé d’acide acrylique et d’acrylate d’éthyle et le fluorure de vinylidène. Exemple 3 (comparatif) On répète l’exemple 2 mais sans ajouter de copolymère phosphorylé acide acrylique et d’acrylate d’éthyle. On obtient un homopolymère du PVDF ayant une viscosité en solution proche de celle du copolymère de l’exemple 2. La stabilité et l’adhésion du polymère préparé à l’exemple 2 et celui préparé à l’exemple 3 sont évalués selon les méthodes de mesure décrites ci-dessous. A partir des polymères des exemples 2 et 3 sont préparés des slurry. Préparation des slurry Le slurry est préparé en mélangeant d’abord 1,5 partie de noir de carbone dans 15 parties de solution liante, le mélange est ensuite agité à l’aide d’un Thinky pendant 2 minutes à 2000rpm. Cette opération est répétée 4 fois. La dispersion obtenue est homogène et fluide. La dispersion résultante est mélangée à 97 parties de NMC 811. Le slurry résultant est mélangée 4 fois 2 minutes à 2000 tr/min à l’aide d’un Thinky. 21,7 une partie de NMP sont ensuite ajoutée. La teneur en solides est de 73,9 % Préparation des électrodes Les électrodes positives sont préparées à l’aide d’une ligne de revêtement avec 2 fours de 1 mètre chacun. Les températures du four sont de 50 °C pour le premier et de 90 °C pour le second. La vitesse de la ligne de revêtement est de 0,2 mètre/min et l’écart de lame est réglé à 180 μm. Les électrodes résultantes sont ensuite calandrées pour réduire la porosité à 25%. Test d’adhésion L’adhésion de la matière active sur le collecteur de courant est caractérisée par un test de pelage à 180°. 2 échantillons de 7,5 cm² sont découpés dans l’électrode calandrée. Un adhésif double face est collé sur une partie de l’électrode directement sur la matière active. L’autre côté est collé sur une plaque d’inox. Le test de traction est effectué entre la plaque d’inox et l’échantillon d’aluminium pour décoller la feuille d’aluminium de la matière active. La résistance au pelage est définie comme la force nécessaire pour décoller un échantillon par unité de longueur (ici la largeur de 2 cm) Mesures rhéologiques du slurry La viscosité du slurry est déterminée par un rhéomètre. Le slurry est versé entre les mobiles du rhéomètre et l’espace est fixé à 300 μm. Les courbes d’écoulement sont acquises en surveillant la viscosité en fonction de la vitesse de cisaillement de 0,1 à 100 s-1. Les propriétés viscoélastiques sont évaluées en mesurant G' et G’’ en fonction de la déformation de l’oscillation comprise entre 0,1 et 100% à température ambiante. Le tableau 1 ci-dessous détaille les résultats obtenus. Fonction acide (mol %) Stabilité du slurry Adhésion avant calandrage Adhésion après calandrage Exemple 2 (Inv.) 5,2 +40% 80 170 Exemple 3 (Comp.) 0 Gélification - - La quantité de fonction acide est déterminée par l’intégration du signal RMN 1H de la fonction CO 2 H. Comme nous pouvons le constater, le polymère selon l’invention présente une meilleure stabilité et une meilleure adhésion par rapport à un polymère ne contenant pas de segment S1. Polymère P1 comprenant des résidus issus d’un monomère fluoré M1 comprenant une double liaison C=C et au moins un atome de fluor et un ou plusieurs segment(s) S1 sélectionné(s) parmi les formules (Ia), (Ib), (Ic), (Id), (Ie), (If) et (Ig) ou un mélange de ceux-ci -P(O)(OX)-[CR 1 R 2 CR 3 ((X 1 ) p -C(O)R 4 )-(P(O)(OX)) r ] n - (Ia) -P(O)(OX)-[CR 1’ R 2’ CR 3’ (OC(O)R 4’ )-(P(O)(OX)) r ] n - (Ib) -P(O)(OX)-[CR 20 R 21 CR 22 C(O)OC(O)CR 23 CR 24 R 25 -(P(O)(OX)) r ] n - (Ic) , , -P(O)(OX)-[CR 36 R 37 CR 38 (CN)-(P(O)(OX)) r ] n - (If) -P(O)(OX)-[CR 39 R 40 CR 41 (C(O)NR 42 R 43 )-(P(O)(OX)) r ] n - (Ig) dans lesquelles R 1 , R 2 , R 3 sont, indépendamment les uns des autres et indépendamment pour chaque unité n, sélectionnés parmi le groupe consistant en H, CO 2 H, C 1 -C 5 alkyle ; R 1’ , R 2’ et R 3’ sont, indépendamment les uns des autres et indépendamment pour chaque unité n, sélectionnés parmi le groupe consistant en H et C 1 -C 5 alkyle ; R 4’ est C 1 -C 5 alkyle ; n est un entier entre 1 et 50000, avantageusement entre 2 et 40000, de préférence entre 3 et 30000, plus préférentiellement entre 4 et 20000, en particulier entre 5 et 10000, plus particulièrement entre 5 et 5000, de manière privilégiée entre 5 et 3000 ; X est, indépendamment pour chaque unité n, sélectionné parmi le groupe consistant en H, Na, K et Li ; X 1 est, indépendamment pour chaque unité n, sélectionné parmi le groupe consistant en –[-C(O)OC(R 16 )(R 17 )C(R 18 )(R 19 )-] w - et un groupement hydrocarbure C 1 -C 10 alkyle optionnellement porteur d’un ou plusieurs groupement(s) hydroxyle(s) ; avec w étant un entier de 1 à 50, avantageusement de 1 à 25, de préférence de 1 à 10, en particulier de 1 à 5 ; R 16 , R 17 , R 18 , R 19 sont indépendamment les uns des autres et indépendamment pour chaque unité w sélectionnés parmi le groupe consistant en H et C 1 -C 5 alkyle ; R 4 est, indépendamment pour chaque unité n, sélectionné parmi le groupe consistant en –NHC(CH 3 ) 2 CH 2 C(O)CH 3 et –OR 5 avec R 5 sélectionné parmi le groupe consistant en H et C 1 -C 18 alkyle optionnellement substitué par un ou plusieurs groupement(s) sélectionné parmi le groupe consistant en –OH, -OPO 3 2- , SO 3 H, -CO 2 H, -C(O)OR 9 , -OC(O)R 9 , et un hétérocycle à cinq ou six chainons comprenant au moins un atome d’azote dans sa chaine cyclique ; R 9 est sélectionné parmi le groupe consistant en C 1 -C 5 alkyle et C 6 -C 12 aryle substitué par un ou plusieurs groupements fonctionnels CO 2 H ; r est, indépendamment pour chaque unité n, 0 ou 1 ; p, indépendamment pour chaque unité n, est 0 ou 1 ; R 20 , R 21 , R 22 , R 23 , R 24 , R 25 , R 26 , R 27 , R 28 , R 29 , R 30 , R 31 , R 32 , R 33 , R 34 , R 35 , R 36 , R 37 , R 38 , R 39 , R 40 et R 41 sont, indépendamment les uns des autres et indépendamment pour chaque unité n, sélectionnés parmi le groupe consistant en H et C 1 -C 5 alkyle, de préférence sélectionnés parmi le groupe consistant en H et CH 3 ; R 42 et R 43 sont, indépendamment les uns des autres et indépendamment pour chaque unité n, sélectionnés parmi le groupe consistant en H et C 1 -C 10 alkyle optionnellement substitué par un ou plusieurs groupement(s) –OH, -CO 2 H, SO 3 H, -OPO 3 2- , -C(O)OR 9 , -OC(O)R 9 . Polymère P1 selon la revendication précédente caractérisé en ce que ledit monomère fluoré M1 est sélectionné parmi le groupe consistant en fluorure de vinylidène, fluorure de vinyle; trifluoroéthylène, chlorotrifluoroéthylène, 1,2-difluoroéthylène, tétrafluoroéthylène, hexafluoropropylène, les perfluoro(alkyl vinyl) éthers tels que le perfluoro(méthyl vinyl)éther (PMVE), le perfluoro(éthyl vinyl) éther (PEVE) et le perfluoro(propyl vinyl) éther (PPVE); perfluoro(1,3-dioxole); perfluoro(2,2-diméthyl-1,3-dioxole) (PDD); un monomère de formule CF 2 =CFOCF 2 CF(CF 3 )OCF 2 CF 2 X 3 dans laquelle X 3 est SO 2 F, CO 2 H, CH 2 OH, CH 2 OCN ou CH 2 OPO 3 H; un monomère de formule CF 2 =CFOCF 2 CF 2 SO 2 F; un monomère de formule F(CF 2 ) n CH 2 OCF=CF 2 dans laquelle n est 1, 2, 3, 4 ou 5; le monomère de formule R’CH 2 OCF=CF 2 dans laquelle R’ est l'hydrogène ou F(CF 2 )m et m vaut 1, 2, 3 ou 4; le monomère de formule R’’OCF=CH 2 dans laquelle R’’ est F(CF 2 )p et p est 1, 2, 3 ou 4; perfluorobutyl éthylène (PFBE); trifluoropropène, tétrafluoropropène, hexafluoroisobutylène, perfluorobutyléthylène, pentafluoropropène, bromotrifluoroéthylène, bromodifluoroéthylène, chlorodifluoroéthylène, chlorofluoroethylène, chlorotrifluoropropène et le 2-trifluorométhyl-3,3,3-trifluoro-1-propène ou un mélange de ceux-ci. Polymère P1 selon l’une quelconque des revendications précédentes caractérisé en ce que ledit monomère fluoré M1 est le fluorure de vinylidène et ledit polymère P1 comprend optionnellement des résidus d’un monomère M1’ sélectionné parmi le groupe consistant en fluorure de vinyle, trifluoroéthylène, chlorotrifluoroéthylène, 1,2-difluoroéthylène, tétrafluoroéthylène, hexafluoropropylène, les perfluoro(alkyl vinyl) éthers tels que le perfluoro(méthyl vinyl)éther (PMVE), le perfluoro(éthyl vinyl) éther (PEVE) et le perfluoro(propyl vinyl) éther (PPVE); perfluoro(1,3-dioxole); perfluoro(2,2-diméthyl-1,3-dioxole) (PDD); un monomère de formule CF 2 =CFOCF 2 CF(CF 3 )OCF 2 CF 2 X 3 dans laquelle X 3 est SO 2 F, CO 2 H, CH 2 OH, CH 2 OCN ou CH 2 OPO 3 H; un monomère de formule CF 2 =CFOCF 2 CF 2 SO 2 F; un monomère de formule F(CF 2 ) n CH 2 OCF=CF 2 dans laquelle n est 1, 2, 3, 4 ou 5; le monomère de formule R’CH 2 OCF=CF 2 dans laquelle R’ est l'hydrogène ou F(CF 2 )m et m vaut 1, 2, 3 ou 4; le monomère de formule R’’OCF=CH 2 dans laquelle R’’ est F(CF 2 )p et p est 1, 2, 3 ou 4; perfluorobutyl éthylène (PFBE); trifluoropropène, tétrafluoropropène, hexafluoroisobutylène, perfluorobutyléthylène, pentafluoropropène, bromotrifluoroéthylène, bromodifluoroéthylène, chlorodifluoroéthylène, chlorofluoroethylène, chlorotrifluoropropène et le 2-trifluorométhyl-3,3,3-trifluoro-1-propène ou un mélange de ceux-ci. Polymère P1 selon l’une quelconque des revendications précédentes caractérisé en ce qu’il comprend des résidus d’un monomère M1’’ de formule (II), (III), (IV), (V), (VI), (VII) ou (VIII) ou un mélange de ceux-ci : R 6 R 7 C=C(R 8 )((X 2 ) p’ -C(O)R 10 ) (II) ; R 11 R 12 C=C(R 13 )(OC(O)R 14 ) (III); R 20’ R 21’ C=CR 22’ C(O)OC(O)CR 23’ =CR 24’ R 25’ (IV) ; ; ; R 36’ R 37’ C=CR 38’ (CN) (VII) ; R 39’ R 40’ C=CR 41’ (C(O)NR 42’ R 43’ ) (VIII) ; dans lesquelles R 6 , R 7 et R 8 sont indépendamment les uns des autres sélectionnés parmi le groupe consistant en H, CO 2 H et C 1 -C 5 alkyle ; R 10 est, indépendamment pour chaque unité n, sélectionné parmi le groupe consistant en –NHC(CH 3 ) 2 CH 2 C(O)CH 3 et –OR 5’ avec R 5’ sélectionné parmi le groupe consistant en H et C 1 -C 18 alkyle optionnellement substitué par un ou plusieurs groupement(s) sélectionné parmi le groupe consistant en –OH, -CO 2 H, SO 3 H, -OPO 3 2- , -C(O)OR 9’ , -OC(O)R 9’ , et un hétérocycle à cinq ou six chainons comprenant au moins un atome d’azote dans sa chaine cyclique ; R 9’ est sélectionné parmi le groupe consistant en C 1 -C 5 alkyle et C 6 -C 12 aryle substitué par un ou plusieurs groupements fonctionnels CO 2 H ; X 2 est sélectionné parmi le groupe consistant en –[-C(O)OC(R 16’ )(R 17’ )C(R 18’ )(R 19’ )-] w1 - et un groupement hydrocarbure C 1 -C 10 alkyle optionnellement porteur d’un ou plusieurs groupement(s) -OH, -CO 2 H ou ester(s) ; avec w1 étant un entier de 1 à 50, avantageusement de 1 à 25, de préférence de 1 à 10, en particulier de 1 à 5 ; R 16’ , R 17’ , R 18’ , R 19’ sont indépendamment les uns des autres, indépendamment pour chaque unité w1, sélectionnés parmi le groupe consistant en H et C 1 -C 5 alkyle ; p’ est 0 ou 1 ; R 11 , R 12 et R 13 sont indépendamment les uns des autres sélectionnés parmi le groupe consistant en H et C 1 -C 5 alkyle ; R 14 est C 1 -C 5 alkyle ; R 20’ , R 21’ , R 22’ , R 23’ , R 24’ , R 25’ , R 26’ , R 27’ , R 28’ , R 29’ , R 30’ , R 31’ , R 32’ , R 33’ , R 34’ , R 35’ , R 36’ , R 37’ , R 38’ , R 39’ , R 40’ et R 41’ sont indépendamment les uns des autres sélectionnés parmi le groupe consistant en H et C 1 -C 5 alkyle, de préférence sélectionnés parmi le groupe consistant en H et CH 3 ; R 42’ et R 43’ sont, indépendamment les uns des autres et indépendamment pour chaque unité n, sélectionnés parmi le groupe consistant en H et C 1 -C 10 alkyle optionnellement substitué par un ou plusieurs groupement(s) –OH, -CO 2 H, SO 3 H, -OPO 3 2- , -C(O)OR 9’ , -OC(O)R 9’ . Polymère P1 selon l’une quelconque des revendications précédentes caractérisé en ce que ledit un ou plusieurs segment(s) S1 est sélectionné parmi les formules (Ia), (Ib), (Ic), (Id), (Ie), (If) et (Ig) telles que définies ci-dessus ou un mélange de ceux-ci ; dans lesquelles R 1 , R 2 , R 3 sont indépendamment les uns des autres et indépendamment pour chaque unité n, sélectionnés parmi le groupe consistant en H, CO 2 H, C 1 -C 3 alkyle ; R 1’ , R 2’ et R 3’ sont, indépendamment les uns des autres et indépendamment pour chaque unité n, sélectionnés parmi le groupe consistant en H et C 1 -C 3 alkyle ; R 4’ est C 1 -C 3 alkyle ; n est un entier entre 1 et 5000, avantageusement entre 2 et 4000, de préférence entre 3 et 3000, plus préférentiellement entre 4 et 2000, en particulier entre 5 et 1000, plus particulièrement entre 5 et 500 ; R 4 est, indépendamment pour chaque unité n, –OR 5 avec R 5 sélectionné parmi le groupe consistant en H et C 1 -C 18 alkyle optionnellement substitué par un ou plusieurs groupement(s) sélectionné parmi le groupe consistant en –OH, CO 2 H, SO 3 H, -OPO 3 2- , -C(O)OR 9 , -OC(O)R 9 et un hétérocycle à cinq ou six chainons comprenant au moins un atome d’azote dans sa chaine cyclique ; R 9 est sélectionné parmi le groupe consistant en C 1 -C 5 alkyle et C 6 -C 12 aryle substitué par un ou plusieurs groupements fonctionnels CO 2 H ; r est, indépendamment pour chaque unité n, 0 ou 1 ; X est, indépendamment pour chaque unité n, sélectionné parmi le groupe consistant en H, Na, K et Li ; X 1 est, indépendamment pour chaque unité n, sélectionné parmi le groupe consistant en –[-C(O)OC(R 16 )(R 17 )C(R 18 )(R 19 )-] w - et un groupement hydrocarbure C 1 -C 5 alkyle optionnellement porteur d’un ou plusieurs groupement(s) hydroxyle(s) ; avec w étant un entier de 1 à 50, avantageusement de 1 à 25, de préférence de 1 à 10, en particulier de 1 à 5 ; R 16 , R 17 , R 18 , R 19 sont indépendamment les uns des autres, indépendamment pour chaque unité w sélectionnés parmi le groupe consistant en H et C 1 -C 3 alkyle ; p, indépendamment pour chaque unité n, est 0 ou 1 ; R 20 , R 21 , R 22 , R 23 , R 24 , R 25 , R 26 , R 27 , R 28 , R 29 , R 30 , R 31 , R 32 , R 33 , R 34 , R 35 , R 36 , R 37 , R 38 , R 39 , R 40 et R 41 sont, indépendamment les uns des autres et indépendamment pour chaque unité n, sélectionnés parmi le groupe consistant en H et C 1 -C 5 alkyle, de préférence sélectionnés parmi le groupe consistant en H et CH 3 ; R 42 et R 43 sont, indépendamment les uns des autres et indépendamment pour chaque unité n, sélectionnés parmi le groupe consistant en H et C 1 -C 10 alkyle optionnellement substitué par un ou plusieurs groupement(s) –OH, -CO 2 H, SO 3 H, -OPO 3 2- , -C(O)OR 9 , -OC(O)R 9 . Polymère P1 selon l’une quelconque de revendications précédentes caractérisé en ce que ledit un ou plusieurs segment(s) S1 est sélectionné(s) parmi les formules (Ia), (Ib), (Ic), (Id), (Ie), (If) et (Ig) telles que définies ci-dessus ou un mélange de celles-ci ; dans laquelle R 1 , R 2 , R 3 sont indépendamment les uns des autres et indépendamment pour chaque unité n, sélectionnés parmi le groupe consistant en H, CO 2 H, C 1 -C 3 alkyle ; R 1’ , R 2’ et R 3’ sont, indépendamment les uns des autres et indépendamment pour chaque unité n, sélectionnés parmi le groupe consistant en H et C 1 -C 3 alkyle ; R 4’ est C 1 -C 3 alkyle ; n est un entier entre 2 et 500, avantageusement entre 3 et 400, de préférence entre 4 et 300, plus préférentiellement entre 5 et 200, en particulier entre 5 et 100, plus particulièrement entre 5 et 50 ; R 4 est, indépendamment pour chaque unité n, –OR 5 avec R 5 sélectionné parmi le groupe consistant en H et C 1 -C 10 alkyle optionnellement substitué par un ou plusieurs groupement(s) sélectionné parmi le groupe consistant en –OH, CO 2 H, SO 3 H, -OPO 3 2- , -C(O)OR 9 , -OC(O)R 9 et un hétérocycle à cinq ou six chainons comprenant au moins un atome d’azote dans sa chaine cyclique ; R 9 est sélectionné parmi le groupe consistant en C 1 -C 3 alkyle et C 6 -C 12 aryle substitué par un ou plusieurs groupements fonctionnels CO 2 H ; r est, indépendamment pour chaque unité n, 0 ou 1 ; X est, indépendamment pour chaque unité n, sélectionné parmi le groupe consistant en H, Na, K et Li ; X 1 est, indépendamment pour chaque unité n, sélectionné parmi le groupe consistant en –[-C(O)OC(R 16 )(R 17 )C(R 18 )(R 19 )-] w - et un groupement hydrocarbure C 1 -C 3 alkyle optionnellement porteur d’un ou plusieurs groupement(s) hydroxyle(s) ; avec w étant un entier de 1 à 10 ; R 16 , R 17 , R 18 , R 19 sont H ; p, indépendamment pour chaque unité n, est 0 ou 1 ; R 20 , R 21 , R 22 , R 23 , R 24 , R 25 , R 26 , R 27 , R 28 , R 29 , R 30 , R 31 , R 32 , R 33 , R 34 , R 35 , R 36 , R 37 , R 38 , R 39 , R 40 et R 41 sont, indépendamment les uns des autres et indépendamment pour chaque unité n, sélectionnés parmi le groupe consistant en H et C 1 -C 5 alkyle, de préférence sélectionnés parmi le groupe consistant en H et CH 3 ; R 42 et R 43 sont, indépendamment les uns des autres et indépendamment pour chaque unité n, sélectionnés parmi le groupe consistant en H et C 1 -C 10 alkyle optionnellement substitué par un ou plusieurs groupement(s) –OH, -CO 2 H, SO 3 H, -OPO 3 2- , -C(O)OR 9 , -OC(O)R 9 . Polymère P1 selon l’une quelconque de revendications précédentes caractérisé en ce qu’il comprend un ou plusieurs segment(s) S1 sélectionné(s) parmi le groupe consistant en : -P(O)(OX)-[CH(CO 2 H)CH(CO 2 H)-(P(O)(OX)) r ] n -, -P(O)(OX)-[CH 2 CH(CO 2 H)-(P(O)(OX)) r ] n -, -P(O)(OX)-[CH 2 C(CH 3 )(CO 2 H)-(P(O)(OX)) r ] n -, -P(O)(OX)-[CH 2 CH(CO 2 CH 3 )-(P(O)(OX)) r ] n -, -P(O)(OX)-[CH 2 C(CH 3 )(CO 2 CH 3 )-(P(O)(OX)) r ] n -, -P(O)(OX)-[CH 2 CH(CO 2 CH 2 CH 2 OH)-(P(O)(OX)) r ] n -, -P(O)(OX)-[CH 2 CH(CO 2 CH 2 CH(OH)CH 3 )-(P(O)(OX)) r ] n -, -P(O)(OX)-[CH 2 CH(CO 2 CH(CH 3 )CH 2 (OH))-(P(O)(OX)) r ] n -, -P(O)(OX)-[CH 2 CH(CO 2 CH 2 CH 2 CO 2 H)-(P(O)(OX)) r ] n -, -P(O)(OX)-[CH 2 CH(CO 2 CH 2 CH 2 -O-C(O)-CH 2 CH 2 CO 2 H)-(P(O)(OX)) r ] n -, -P(O)(OX)-[CH 2 CH(CO 2 CH 2 CH 2 -O-C(O)-C 6 H 4 CO 2 H)-(P(O)(OX)) r ] n -, -P(O)(OX)-[CH 2 CH(CO 2 CH 2 CH 2 CH 2 CH(CO 2 H)CH 2 CH 2 CO 2 H)-(P(O)(OX)) r ] n -, -P(O)(OX)-[CH 2 C(CH 3 )(CO 2 CH 2 CH 3 )-(P(O)(OX)) r ] n -, -P(O)(OX)-[CH 2 C(CH 3 )(CO 2 CH 2 CH 2 CH 3 )-(P(O)(OX)) r ] n -, -P(O)(OX)-[CH 2 C(CH 3 )(CO 2 CH(CH 3 ) 2 )-(P(O)(OX)) r ] n -, -P(O)(OX)-[CH 2 C(CH 3 )(CO 2 C 4 H 9 )-(P(O)(OX)) r ] n -, -P(O)(OX)-[CH 2 C(CH 3 )(CO 2 C 5 H 11 )-(P(O)(OX)) r ] n -, -P(O)(OX)-[CH 2 CH(CO 2 CH 2 CH 3 )-(P(O)(OX)) r ] n -, -P(O)(OX)-[CH 2 CH(CO 2 CH 2 CH 2 CH 3 )-(P(O)(OX)) r ] n -, -P(O)(OX)-[CH 2 CH(CO 2 CH(CH 3 ) 2 )-(P(O)(OX)) r ] n -, -P(O)(OX)-[CH 2 CH(CO 2 C 4 H 9 )-(P(O)(OX)) r ] n -, -P(O)(OX)-[CH 2 CH(CO 2 C 5 H 11 )-(P(O)(OX)) r ] n -, -P(O)(OX)-[CH(CH 3 )CH(CO 2 H)-(P(O)(OX)) r ] n -, -P(O)(OX)-[CH 2 C(CH 2 CO 2 H)(CO 2 H)-(P(O)(OX)) r ] n -, -P(O)(OX)-[CH 2 CH((CO 2 CH 2 CH 2 ) W CO 2 H)-(P(O)(OX)) r ] n -, -P(O)(OX)-[CH 2 CH(CN)-(P(O)(OX)) r ] n -, -P(O)(OX)-[CH 2 CH(C(O)NH 2 )-(P(O)(OX)) r ] n -, -P(O)(OX)-[CH 2 C(CH 3 )(CO 2 CH 2 CH 2 OPO 3 2- )-(P(O)(OX)) r ] n -, -P(O)(OX)-[CH 2 CH(NHC(CH 3 ) 2 CH 2 SO 3 H)-(P(O)(OX)) r ] n -, -P(O)(OX)-[CH 2 C(CH 3 )(CO 2 C(O)OC(CH 3 )=CH 2 )-(P(O)(OX)) r ] n -, ,et -P(O)(OX)-[CH 2 CH(C(O)NHCH 2 OH)-(P(O)(OX)) r ] n -,ou un mélange de ceux-ci ; dans laquelle r est, indépendamment pour chaque unité n, 0 ou 1 ; X est, indépendamment pour chaque unité n, sélectionné parmi le groupe consistant en H, Na, K et Li ; n est un entier entre 2 et 500, avantageusement entre 3 et 400, de préférence entre 4 et 300, plus préférentiellement entre 5 et 200, en particulier entre 5 et 100, plus particulièrement entre 5 et 50. Polymère P1 selon l’une quelconque de revendications précédentes caractérisé en ce que ledit un ou plusieurs segment(s) S1 est lié de manière covalente à au moins un des résidus dudit monomère fluoré M1 ou M1’ si présente ou M1’’ si présente par l’intermédiaire d’un groupement fonctionnel -P(O)(OX) dudit segment S1 ; X est, indépendamment pour chaque unité n, sélectionné parmi le groupe consistant en H, Na, K et Li. Procédé de préparation dudit polymère P1 selon l’une quelconque des revendications précédentes caractérisé en ce qu’il comprend, dans un réacteur, une étape de polymérisation en milieu aqueux dudit monomère fluoré M1 tel que défini dans l’une quelconque des revendications 1 à 3 en présence d’un composé S1’ comprenant un ou plusieurs segment(s) S1 tel(s) que défini(s) dans l’une quelconque des revendications 1, 4 à 7. Procédé selon la revendication précédente caractérisé en ce que ledit composé S1’ est obtenu par réaction entre une solution aqueuse comprenant un sel d’hypophosphite [H 2 P(O)(O - )] x M y+ et un ou plusieurs monomère(s) M1’’ de formule (II), (III), (IV), (V), (VI), (VII) ou (VIII) telles que définies à la revendication 4, ou un mélange de ceux-ci ; M est H, un métal alcalin ou alcalino-terreux ; et x et y sont 1 si M est H ou un métal alcalin ou x et y sont 2 si M est un métal alcalino-terreux. Procédé selon l’une quelconque des revendications 9 ou 10 caractérisé en ce que ledit monomère fluoré M1 est le fluorure de vinylidène et optionnellement l’étape de polymérisation est mise en œuvre en présence d’un monomère M1’ tel que défini à la revendication 3 ; ou d’un monomère M1’’ tel que défini à la revendication 4. Composition comprenant ledit polymère P1 selon l’une quelconque des revendications 1 à 8 et un polymère fluoré P2 ou un polymère hydrophile P3 ou un mélange des deux polymères P2 et P3 ; ledit polymère fluoré P2 étant sélectionné parmi le groupe consistant en homopolymère du fluorure de vinylidène ou copolymère du fluorure de vinylidène avec un monomère M2 sélectionné parmi le groupe consistant en fluorure de vinyle; trifluoroéthylène, chlorotrifluoroéthylène, 1,2-difluoroéthylène, tétrafluoroéthylène, hexafluoropropylène, les perfluoro(alkyl vinyl) éthers tels que le perfluoro(méthyl vinyl)éther (PMVE), le perfluoro(éthyl vinyl) éther (PEVE) et le perfluoro(propyl vinyl) éther (PPVE); perfluoro(1,3-dioxole); perfluoro(2,2-diméthyl-1,3-dioxole) (PDD); un monomère de formule CF 2 =CFOCF 2 CF(CF 3 )OCF 2 CF 2 X 3 dans laquelle X 3 est SO 2 F, CO 2 H, CH 2 OH, CH 2 OCN ou CH 2 OPO 3 H; un monomère de formule CF 2 =CFOCF 2 CF 2 SO 2 F; un monomère de formule F(CF 2 ) n CH 2 OCF=CF 2 dans laquelle n est 1, 2, 3, 4 ou 5; le monomère de formule R’CH 2 OCF=CF 2 dans laquelle R’ est l'hydrogène ou F(CF 2 )m et m vaut 1, 2, 3 ou 4; le monomère de formule R’’OCF=CH 2 dans laquelle R’’ est F(CF 2 )p et p est 1, 2, 3 ou 4; perfluorobutyl éthylène (PFBE); trifluoropropène, tétrafluoropropène, hexafluoroisobutylène, perfluorobutyléthylène, pentafluoropropène, bromotrifluoroéthylène, chlorofluoroethylène, chlorotrifluoropropène et le 2-trifluorométhyl-3,3,3-trifluoro-1-propène ou un mélange de ceux-ci ; ledit polymère hydrophile P3 comprenant des résidus d’un monomère M3 de formule (II), (III), (IV), (V), (VI), (VII) ou (VIII) telles que définies à la revendication 4. Séparateur pour dispositif électrochimique choisi dans le groupe : Li-ion, condensateur, condensateur électrique à double couche, et assemblage membrane électrode (AME) pour pile à combustible, ledit séparateur comprenant un support poreux et ledit polymère P1 selon l’une quelconque des revendications précédentes 1 à 8 ou ladite composition selon la revendication 12. Batterie secondaire Li-ion comprenant une anode, une cathode et un séparateur, dans laquelle ledit séparateur est selon la revendication précédente. Liant pour batterie Li-ion comprenant ledit polymère P1 selon l’une quelconque des revendications précédentes 1 à 8 ou ladite composition selon la revendication 12. Electrode pour batterie lithium-ion comportant un collecteur métallique dont au moins une face est recouverte d’une couche de substrat contenant une substance active et un liant, caractérisé en ce que ledit liant est selon la revendication précédente. Batterie secondaire Li-ion comprenant une anode, une cathode et un séparateur, dans laquelle l’anode ou la cathode est une électrode selon la revendication précédente.